"ホスホン酸オリゴマーを有する組成物であって、前記ホスホン酸オリゴマー全体の約60~約100が2若しくはそれ以上の反応性末端基を有するものである組成物。請求項1記載の組成物において、前記反応性末端基は、エポキシ、ビニル、ビニルエステル、イソプロペニル、イソシアネート、およびその組み合わせから成る群から選択されるものである組成物。請求項1記載の組成物において、前記ホスホン酸オリゴマー全体の約80~約100が2若しくはそれ以上のヒドロキシ末端基を有するものである組成物。請求項1記載の組成物において、前記ホスホン酸オリゴマーは、オリゴホスホン酸塩、ランダムコ-オリゴホスホン酸エステル、ブロックコ-オリゴホスホン酸エステル、ランダムコ-オリゴホスホン酸カーボネート、またはブロックコ-オリゴホスホン酸カーボネートを有するものである組成物。請求項1記載の組成物において、前記ホスホン酸オリゴマーは直鎖ホスホン酸オリゴマー、分岐ホスホン酸オリゴマー、またはその組み合わせを有するものである組成物。請求項1記載の組成物において、前記ホスホン酸オリゴマーは約500g/モル~約5000g/モルの数平均分子量を有するものである組成物。請求項1記載の組成物において、ホスホン酸オリゴマーがビスフェノールに由来する単位を有するものである組成物。請求項1記載の組成物において、前記ホスホン酸オリゴマーが式I:の単位を有し、Arは芳香族基であり、-O-Ar-O-は1若しくはそれ以上のアリール環を有するジヒドロキシ化合物に由来し、RはC1-20アルキル、C2-20アルケン、C2-20アルキン、C5-20シクロアルキル、またはC6-20アリールであり、nは1~約10の整数である組成物。請求項8記載の組成物において、-O-Ar-O-は、レゾルシノール、ヒドロキノン、ビスフェノールA、ビスフェノールF、および4,4’-ビフェノール、フェノールフタレイン、4,4’-チオジフェノール、4,4’-スルホニルジフェノール、3,3,5-トリメチルシクロヘキシルジフェノール、またはその組み合わせに由来するものである組成物。ポリマー組成物であって、ホスホン酸オリゴマーであって、前記ホスホン酸オリゴマー全体の約60~100が2若しくはそれ以上の反応性末端基を有するものである、前記ホスホン酸オリゴマーと、少なくとも1つのポリマーとを有するポリマー組成物。請求項10記載のポリマー組成物において、前記反応性末端基は、ヒドロキシ、エポキシ、ビニル、ビニルエステル、イソプロペニル、イソシアネート、およびその組み合わせから成る群から選択されるものであるポリマー組成物。請求項10記載のポリマー組成物において、前記ホスホン酸オリゴマー全体の約80~約100が2若しくはそれ以上のヒドロキシ末端基を有するものであるポリマー組成物。請求項10記載のポリマー組成物において、前記ホスホン酸オリゴマーは、オリゴホスホン酸塩、ランダムコ-オリゴホスホン酸エステル、ブロックコ-オリゴホスホン酸エステル、ランダムコ-オリゴホスホン酸カーボネート、ブロックコ-オリゴホスホン酸カーボネート、またはその組み合わせを有するものであるポリマー組成物。請求項10記載のポリマー組成物において、前記ホスホン酸オリゴマーは直鎖ホスホン酸オリゴマー、分岐ホスホン酸オリゴマー、またはその組み合わせを有するものであるポリマー組成物。請求項10記載のポリマー組成物において、前記ホスホン酸オリゴマーは約500g/モル~約5000g/モルの数平均分子量を有するものであるポリマー組成物。請求項10記載のポリマー組成物において、前記ホスホン酸オリゴマーはビスフェノールに由来する単位を有するものであるポリマー組成物。請求項10記載のポリマー組成物において、前記ホスホン酸オリゴマーが式I:の単位を有し、Arは芳香族基であり、-O-Ar-O-は1若しくはそれ以上のアリール環を有するジヒドロキシ化合物に由来し、RはC1-20アルキル、C2-20アルケン、C2-20アルキン、C5-20シクロアルキル、またはC6-20アリールであり、nは1~約10の整数であるポリマー組成物。請求項17記載のポリマー組成物において、-O-Ar-O-は、レゾルシノール、ヒドロキノン、ビスフェノールA、ビスフェノールF、および4,4’-ビフェノール、フェノールフタレイン、4,4’-チオジフェノール、4,4’-スルホニルジフェノール、3,3,5-トリメチルシクロヘキシルジフェノール、またはその組み合わせに由来するものであるポリマー組成物。請求項10記載のポリマー組成物において、前記ポリマーはエポキシまたはポリ尿素であるポリマー組成物。ホスホン酸オリゴマーを調製する方法であって、ホスホン酸モノマーとコ-モノマーとを混合する工程であって、モノマー混合物を作成し、前記モノマー混合物がモル過剰の前記コ-モノマーを有するものである、前記混合する工程と、前記モノマー混合物を加熱する工程と、重合触媒を前記モノマー混合物に添加する工程であって、反応混合物を作成するものである、前記添加する工程と、重合温度を維持する工程とを有する方法。請求項20記載の方法において、前記ホスホン酸モノマーは式XIV:のモノマーを有し、各R6および各R7は独立して水素またはC1-C4アルキルであり、yおよびyyは独立して1~5の整数であり、R1はC1-C4アルキルである方法。請求項20記載の方法において、前記ホスホン酸モノマーはジフェニルメチルホスホン酸、メチルジフェノキシホスフィンオキシド、およびその組み合わせから成る群から選択されるものである方法。請求項20記載の方法において、前記コ-モノマーは、レゾルシノール、ヒドロキノン、ビスフェノールA、ビスフェノールF、および4,4’-ビフェノール、フェノールフタレイン、4,4’-チオジフェノール、4,4’-スルホニルジフェノール、3,3,5-トリメチルシクロヘキシルジフェノール、およびその組み合わせから成る群から選択されるものである方法。請求項21記載の方法において、前記重合触媒はテトラフェニルホスホニウム、および水素化ホウ素テトラアリール、ハロゲン化物、および置換または非置換フェノラート基から成る群から選択されるアニオンが関与したその誘導体である方法。請求項24記載の方法において、前記ホスホニウム触媒がテトラフェニルホスホニウムフェノラートを有するものである方法。請求項20記載の方法において、この方法は、さらに、減圧で前記モノマー混合物および重合触媒を加熱する工程を有するものである方法。請求項20記載の方法において、前記加熱する工程が前記反応混合物を約100°C~約350°Cの温度に加熱する工程を有するものである方法。請求項20記載の方法において、この方法は、さらに、フェノールの発生が停止したときに加熱を中止する工程を有するものである方法。請求項20記載の方法において、前記モノマー混合物は、さらに、オリゴカーボネート、炭酸モノマー、オリゴエステル、エステルモノマー、またはその組み合わせを有するものである方法。請求項29記載の方法において、前記炭酸モノマーが炭酸ジフェニル、炭酸4-tert-ブチルフェニル-フェニル、炭酸ジ-4-tert-ブチルフェニル、炭酸ビフェニル-4-イル-フェニル、炭酸ジ-ビフェニル-4-イル、炭酸4-1-メチル-1-フェニルエチル-フェニル-フェニル、炭酸ジ-[4-1-メチル-1-フェニルエチル-フェニル]、またはその組み合わせから成る群から選択されるものである方法。ホスホン酸オリゴマーを調製する方法であって、主にヒドロキシで終止するホスホン酸オリゴマーを提供する工程と、前記主にヒドロキシで終止するホスホン酸オリゴマーと有効量のエピクロロヒドリンとを混合する工程と、反応条件を維持する工程であって、主にエポキシで終止するホスホン酸オリゴマーを作成するものである、前記維持する工程とを有する方法。請求項31記載の方法において、前記主にヒドロキシで終止するホスホン酸オリゴマーは、オリゴホスホン酸塩、ランダムコ-オリゴホスホン酸エステル、ブロックコ-オリゴホスホン酸エステル、ランダムコ-オリゴホスホン酸カーボネート、ブロックコ-オリゴホスホン酸カーボネート、またはその組み合わせを有するものである方法。請求項31記載の方法において、前記ホスホン酸オリゴマーは直鎖ホスホン酸オリゴマー、分岐ホスホン酸オリゴマー、またはその組み合わせを有するものである方法。ポリマー組成物であって、ホスホン酸オリゴマーであって、前記ホスホン酸オリゴマー全体の約60~約100が2若しくはそれ以上の反応性末端基を有するものである、前記ホスホン酸オリゴマーと、エンジニアリングポリマーとを有するポリマー組成物。請求項34記載のポリマー組成物において、前記反応性末端基は、エポキシ、ビニル、ビニルエステル、イソプロペニル、イソシアネート、およびその組み合わせから成る群から選択されるものであるポリマー組成物。請求項34記載のポリマー組成物において、前記ホスホン酸オリゴマー全体の約80~約100が2若しくはそれ以上のヒドロキシ末端基を有するものであるポリマー組成物。請求項34記載のポリマー組成物において、前記エンジニアリングポリマーが、ポリカーボネート、エポキシ、エポキシ由来ポリマー、ポリエポキシ、ベンゾキサジン、ポリアクリル酸塩、ポリアクリロニトリル、ポリエステル、ポリエチレンテレフタル酸塩、ポリトリメチレンテレフタル酸塩、ポリブチレンテレフタル酸塩、不飽和ポリエステル、ポリアミド、ポリスチレン、高衝撃強度ポリスチレン、ポリ尿素、ポリウレタン、ポリホスホン酸塩、ポリリン酸塩、ポリアクリロニトリルブタジエンスチレン、ポリイミド、ポリアリール酸塩、ポリアリーレンエーテル、ポリエチレン、ポリプロピレン、硫化ポリフェニレン、ポリビニルエステル、ポリ塩化ビニル、ビスマレイミドポリマー、ポリ無水物、液晶ポリマー、セルロースポリマー、およびその組み合わせから成る群から選択されるものであるポリマー組成物。請求項35記載のポリマー組成物において、前記ポリマー組成物は、さらに、充填剤、細断または連続ガラス繊維、金属繊維、有機繊維、アラミド繊維、炭素繊維、炭素ナノ繊維、またはセラミック繊維、界面活性剤、有機系接着剤、ポリマー接着剤、架橋剤、希釈剤、カップリング剤、防滴剤、フッ素化ポリオレフィン、シリコン、潤滑剤、離型剤、テトラステアリン酸ペンタエリスリトール、核形成剤、帯電防止剤、導電ブラック、カーボンナノチューブ、有機帯電防止剤、ポリアルキレンエ-テル、アルキルスルホン酸塩、ペルフルオロスルホン酸、ペルフルオロブタンスルフィン酸カリウム塩、ポリアミド含有ポリマー、触媒、着色剤、インク、色素、抗酸化剤、安定剤、金属ホスフィン酸塩、メラミンシアヌール酸塩、メラミン誘導体、難燃剤、およびその組み合わせを有するものであるポリマー組成物。ホスホン酸オリゴマーを有する製造品であって、前記ホスホン酸オリゴマー全体の約60~約100が2若しくはそれ以上の反応性末端基を有するものである製造品。請求項39記載の製造品において、前記反応性末端基は、エポキシ、ビニル、ビニルエステル、イソプロペニル、イソシアネート、およびその組み合わせから成る群から選択されるものである製造品。請求項39記載の製造品において、前記ホスホン酸オリゴマー全体の約80~約100が2若しくはそれ以上のヒドロキシ末端基を有するものである製造品。請求項39記載の製造品において、前記製造品がプラスチック、金属、セラミック、または木製製品のコーティング、独立フィルム、繊維、泡、成形品、繊維補強複合材、支持部、電気部品、電気コネクタ、ラミネートプリント配線板、筺体、従属部品および部品、テレビ、コンピューター、ノート型パソコン、プリンター、携帯電話、テレビゲーム、DVDプレーヤー、ステレオ、デジタル音楽プレーヤー、携帯ゲーム機、およびタッチスクリーンから選択されるものである製造品。請求項39記載の製造品において、前記製造品が電気部品、電気コネクタ、プリント配線板、プリント回路板、テレビ、コンピューター、ノート型パソコン、プリンター、コピー機、スキャナー、携帯電話、テレビゲーム、DVDプレーヤー、ステレオ、デジタル音楽プレーヤー、携帯ゲーム機、またはタッチスクリーンに使用されるラミネートまたは繊維補強複合材である製造品。実施形態には、前記ホスホン酸オリゴマー全体の約60~約100が2若しくはそれ以上の反応性末端基を有するホスホン酸オリゴマーを含む組成物を含む。他の実施形態では、前記ホスホン酸オリゴマー全体の約75~約99が2若しくはそれ以上の反応性末端基を有する。一部の実施形態では、前記反応性末端基が、例えば、エポキシ、ビニル、ビニルエステル、イソプロペニル、イソシアネート、またはその組み合わせであり、特定の実施形態では、前記ホスホン酸オリゴマー全体の約80~約100が2若しくはそれ以上のヒドロキシ末端基を有する。様々な実施形態において、前記ホスホン酸オリゴマーまたはその一部には、オリゴホスホン酸塩、ランダムコ-オリゴホスホン酸エステル、ブロックコ-オリゴホスホン酸エステル、ランダムコ-オリゴホスホン酸カーボネート、ブロックコ-オリゴホスホン酸カーボネート、またはその組み合わせを含む。一部の実施形態では、前記ホスホン酸オリゴマーに直鎖ホスホン酸オリゴマー、分岐ホスホン酸オリゴマー、またはその組み合わせを含み、他の実施形態では、そのようなホスホン酸オリゴマーがさらに、超分岐オリゴホスホン酸塩を含む。特定の実施形態では、前記ホスホン酸オリゴマーが約500g/モル~約5000g/モルの数平均分子量を有し、他の実施形態では、前記ホスホン酸塩は約1500g/モル~約3000g/モルの数平均分子量を有する。一部の実施形態では、前記ホスホン酸オリゴマーがビスフェノールに由来する単位、または、特定の実施形態では、ビスフェノールAに由来する単位を含む。他の実施形態では、前記ホスホン酸オリゴマーまたはその一部が式I:の単位を含み、式中、Arは芳香族基であり、-O-Ar-O-はレゾルシノール、ヒドロキノン、またはビスフェノールに由来し、RはC1-20アルキル、C2-20アルケン、C2-20アルキン、C5-20シクロアルキル、またはC6-20アリールであり、nは1~約10の整数である。そのような実施形態では、-O-Ar-O-がビスフェノールA、ビスフェノールF、4,4’-ビフェノール、フェノールフタレイン、4,4’-チオジフェノール、4,4’-スルホニルジフェノール、3,3,5-トリメチルシクロヘキシルジフェノール、またはその組み合わせに由来する。一部の実施形態は、ホスホン酸オリゴマーを含むポリマー組成物に関し、ホスホン酸オリゴマー全体の約60~100は2若しくはそれ以上の反応性末端基、および少なくとも1つのポリマーを有する。他の実施形態では、前記ホスホン酸オリゴマー全体の約75~約99が2若しくはそれ以上の反応性末端基を有する。一部の実施形態では、前記反応性末端基が、例えば、エポキシ、ビニル、ビニルエステル、イソプロペニルイソシアネート、またはその組み合わせであり、特定の実施形態では、前記ホスホン酸オリゴマー全体の約80~約100が2若しくはそれ以上のヒドロキシ末端基を有する。様々な実施形態において、前記ホスホン酸オリゴマーまたはその一部には、オリゴホスホン酸塩、ランダムコ-オリゴホスホン酸エステル、ブロックコ-オリゴホスホン酸エステル、ランダムコ-オリゴホスホン酸カーボネート、ブロックコ-オリゴホスホン酸カーボネート、またはその組み合わせを含む。一部の実施形態では、前記ホスホン酸オリゴマーに直鎖ホスホン酸オリゴマー、分岐ホスホン酸オリゴマー、またはその組み合わせを含み、他の実施形態では、そのようなホスホン酸オリゴマーがさらに、超分岐オリゴホスホン酸塩を含む。特定の実施形態では、前記ホスホン酸オリゴマーが約500g/モル~約5000g/モルの数平均分子量を有し、他の実施形態では、前記ホスホン酸塩は約1500g/モル~約3000g/モルの数平均分子量を有する。請求項10記載のポリマー組成物において、前記ホスホン酸オリゴマーがビスフェノールに由来する単位を有する。一部の実施形態では、前記ホスホン酸オリゴマーがビスフェノールに由来する単位、または、特定の実施形態では、ビスフェノールAに由来する単位を含む。他の実施形態では、前記ホスホン酸オリゴマーまたはその一部が式I:の単位を含み、式中、Arは芳香族基であり、-O-Ar-O-はレゾルシノール、ヒドロキノン、またはビスフェノールに由来し、RはC1-20アルキル、C2-20アルケン、C2-20アルキン、C5-20シクロアルキル、またはC6-20アリールであり、nは1~約10の整数である。そのような実施形態では、-O-Ar-O-がビスフェノールA、ビスフェノールF、4,4’-ビフェノール、フェノールフタレイン、4,4’-チオジフェノール、4,4’-スルホニルジフェノール、3,3,5-トリメチルシクロヘキシルジフェノール、またはその組み合わせに由来する。様々な実施形態のポリマーには、ポリカーボネート、エポキシ、エポキシ由来ポリマー、ポリエポキシ、ベンゾキサジン、ポリアクリル酸塩、ポリアクリロニトリル、ポリエステル、ポリエチレンテレフタル酸塩、ポリトリメチレンテレフタル酸塩、ポリブチレンテレフタル酸塩、不飽和ポリエステル、ポリアミド、ポリスチレン、高衝撃強度ポリスチレン、ポリ尿素、ポリウレタン、ポリホスホン酸塩、ポリリン酸塩、ポリアクリロニトリルブタジエンスチレン、ポリイミド、ポリアリール酸塩、ポリアリーレンエーテル、ポリエチレン、ポリプロピレン、硫化ポリフェニレン、ポリビニルエステル、ポリ塩化ビニル、ビスマレイミドポリマー、ポリ無水物、液晶ポリマー、セルロースポリマー、またはその組み合わせを含み、特定の実施形態では、前記ポリマーがエポキシまたはポリ尿素である。一部の実施形態では、前記ポリマー組成物がさらに、例えば、充填剤、細断または連続ガラス繊維、金属繊維、有機繊維、アラミド繊維、炭素繊維、炭素ナノ繊維、またはセラミック繊維、界面活性剤、有機系接着剤、ポリマー接着剤、架橋剤、カップリング剤、希釈剤、防滴剤、フッ素化ポリオレフィン、シリコン、潤滑剤、離型剤、テトラステアリン酸ペンタエリスリトール、核形成剤、帯電防止剤、導電ブラック、カーボンナノチューブ、有機帯電防止剤、ポリアルキレンエーテル、アルキルスルホン酸塩、ペルフルオロスルホン酸、ペルフルオロブタンスルフィン酸カリウム塩、ポリアミド含有ポリマー、触媒、着色剤、インク、色素、抗酸化剤、安定剤、金属ホスフィン酸塩、メラミンシアヌール酸塩、メラミン誘導体、難燃剤、またはその組み合わせを含む。他の実施形態は、ホスホン酸オリゴマーを作成する方法に関し、ホスホン酸モノマーとコ-モノマーを混合し、モノマー混合物、つまり、モル濃度過剰のコ-モノマーを有するモノマー混合物を作成する工程、前記モノマー混合物を加熱する工程、重合触媒をモノマー混合物に加え、反応混合物を作成する工程、および重合温度を維持する工程を含む。一部の実施形態では、前記ホスホン酸モノマーが式XIV:のモノマーであり、式中、各R6および各R7は独立して水素またはC1-C4アルキルであり、yおよびyyは独立して1~5の整数であり、RはC1-C4アルキルまたはC5-C10アリールである。特定の実施形態では、前記ホスホン酸モノマーが、例えば、ジフェニルメチルホスホン酸、メチルジフェノキシホスフィンオキシド、またはその組み合わせである。他の実施形態では、コモノマーが、例えば、レゾルシノール、ヒドロキノン、ビスフェノールA、ビスフェノールF、および4,4’-ビフェノール、フェノールフタレイン、4,4’-チオジフェノール、4,4’-スルホニルジフェノール、3,3,5-トリメチルシクロヘキシルジフェノール、またはその組み合わせである。一部の実施形態では、前記重合触媒が、水素化ホウ素テトラアリール、ハロゲン化物、または置換または非置換フェノラート基などのテトラフェニルホスホニウムおよびアニオンが関与したその誘導体であり、特定の実施形態では、前記ホスホニウム触媒がテトラフェニルホスホニウムフェノラートである。一部の実施形態の方法には、減圧下、前記モノマー混合物および重合触媒を加熱する工程を含む。前記反応混合物の加熱は約100°C~約350°Cの温度で実施し、一部の実施形態では、この範囲の温度が前記方法実施中、維持される。さらに他の実施形態には、フェノールの発生が停止した時点で加熱を中止する工程を含む方法が含まれる。一部の実施形態では、前記モノマー混合物がオリゴカーボネート、炭酸モノマー、オリゴエステル、エステルモノマー、またはその組み合わせを含み、特定の実施形態では、前記炭酸モノマーが炭酸ジフェニル、炭酸4-tert-ブチルフェニル-フェニル、炭酸ジ-4-tert-ブチルフェニル、炭酸ビフェニル-4-イル-フェニル、炭酸ジ-ビフェニル-4-イル、炭酸4-1-メチル-1-フェニルエチル-フェニル-フェニル、炭酸ジ-[4-1-メチル-1-フェニルエチル-フェニル]、またはその組み合わせである。さらなる実施形態には、主にヒドロキシで終止するホスホン酸オリゴマーを提供する工程、主にヒドロキシで終止するホスホン酸オリゴマーと有効量のエピクロロヒドリンを混合する工程、および主にエポキシで終止するホスホン酸オリゴマーを作成する反応条件を維持する工程を含む、ホスホン酸オリゴマーを調製する方法を含む。様々な実施形態において、前記主にエポキシで終止するホスホン酸オリゴマーには、オリゴホスホン酸塩、ランダムコ-オリゴホスホン酸エステル、ブロックコ-オリゴホスホン酸エステル、ランダムコ-オリゴホスホン酸カーボネート、ブロックコ-オリゴホスホン酸カーボネート、またはその組み合わせを含む。一部の実施形態では、前記ホスホン酸オリゴマーに直鎖ホスホン酸オリゴマー、分岐ホスホン酸オリゴマー、またはその組み合わせを含み、特定の実施形態では、前記ホスホン酸オリゴマーに超分岐オリゴホスホン酸塩を含む。さらなる実施形態は、ホスホン酸オリゴマーを含むポリマー組成物を含み、ホスホン酸オリゴマー全体の約60~100は2若しくはそれ以上の反応性末端基、およびエンジニアリングポリマーを有する。他の実施形態では、前記ホスホン酸オリゴマー全体の約75~約99が2若しくはそれ以上の反応性末端基を有する。一部の実施形態では、前記反応性末端基が、例えば、エポキシ、ビニル、ビニルエステル、イソプロペニルイソシアネート、またはその組み合わせであり、特定の実施形態では、前記ホスホン酸オリゴマー全体の約80~約100が2若しくはそれ以上のヒドロキシ末端基を有する。様々な実施形態において、前記ホスホン酸オリゴマーまたはその一部には、オリゴホスホン酸塩、ランダムコ-オリゴホスホン酸エステル、ブロックコ-オリゴホスホン酸エステル、ランダムコ-オリゴホスホン酸カーボネート、ブロックコ-オリゴホスホン酸カーボネート、またはその組み合わせを含む。一部の実施形態では、前記ホスホン酸オリゴマーに直鎖ホスホン酸オリゴマー、分岐ホスホン酸オリゴマー、またはその組み合わせを含み、他の実施形態では、そのようなホスホン酸オリゴマーがさらに、超分岐オリゴホスホン酸塩を含む。そのようなポリマー組成物には、これに限定されるものではないが、ポリカーボネート、エポキシ、エポキシ由来ポリマー、ポリエポキシ、ベンゾキサジン、ポリアクリル酸塩、ポリアクリロニトリル、ポリエステル、ポリエチレンテレフタル酸塩、ポリトリメチレンテレフタル酸塩、ポリブチレンテレフタル酸塩、不飽和ポリエステル、ポリアミド、ポリスチレン、高衝撃強度ポリスチレン、ポリ尿素、ポリウレタン、ポリホスホン酸塩、ポリリン酸塩、ポリアクリロニトリルブタジエンスチレン、ポリイミド、ポリアリール酸塩、ポリアリーレンエーテル、ポリエチレン、ポリプロピレン、硫化ポリフェニレン、ポリビニルエステル、ポリ塩化ビニル、ビスマレイミドポリマー、ポリ無水物、液晶ポリマー、セルロースポリマー、またはその組み合わせなどのエンジニアリングポリマーを含む。一部の実施形態では、前記ポリマー組成物がさらに、充填剤、細断または連続ガラス繊維、金属繊維、有機繊維、アラミド繊維、炭素繊維、炭素ナノ繊維、またはセラミック繊維、界面活性剤、有機系接着剤、ポリマー接着剤、架橋剤、カップリング剤、希釈剤、防滴剤、フッ素化ポリオレフィン、シリコン、潤滑剤、離型剤、テトラステアリン酸ペンタエリスリトール、核形成剤、帯電防止剤、導電ブラック、カーボンナノチューブ、有機帯電防止剤、ポリアルキレンエーテル、アルキルスルホン酸塩、ペルフルオロスルホン酸、ペルフルオロブタンスルフィン酸カリウム塩、ポリアミド含有ポリマー、触媒、着色剤、インク、色素、抗酸化剤、安定剤、金属ホスフィン酸塩、メラミンシアヌール酸塩、メラミン誘導体、難燃剤、またはその組み合わせを含む。さらに他の実施形態には、ホスホン酸オリゴマー全体の約60~約100が2若しくはそれ以上の反応性末端基を有するホスホン酸オリゴマーを含む製造品を含む。他の実施形態では、前記ホスホン酸オリゴマー全体の約75~約99が2若しくはそれ以上の反応性末端基を有する。一部の実施形態では、前記反応性末端基が、例えば、エポキシ、ビニル、ビニルエステル、イソプロペニル、イソシアネート、またはその組み合わせであり、特定の実施形態では、前記ホスホン酸オリゴマー全体の約80~約100が2若しくはそれ以上のヒドロキシ末端基を有する。様々な実施形態において、前記ホスホン酸オリゴマーまたはその一部には、オリゴホスホン酸塩、ランダムコ-オリゴホスホン酸エステル、ブロックコ-オリゴホスホン酸エステル、ランダムコ-オリゴホスホン酸カーボネート、ブロックコ-オリゴホスホン酸カーボネート、またはその組み合わせを含む。一部の実施形態では、前記ホスホン酸オリゴマーに直鎖ホスホン酸オリゴマー、分岐ホスホン酸オリゴマー、またはその組み合わせを含み、他の実施形態では、そのようなホスホン酸オリゴマーがさらに、超分岐オリゴホスホン酸塩を含む。様々な実施形態において、前期製造品は、例えば、プラスチック、金属、セラミック、または木製製品のコーティング、独立フィルム、繊維、泡、成形品、繊維補強複合材、支持部、電気部品、電気コネクタ、ラミネートプリント配線板、筺体、従属部品および部品、テレビ、コンピューター、ノート型パソコン、プリンター、携帯電話、テレビゲーム、DVDプレーヤー、ステレオ、デジタル音楽プレーヤー、携帯ゲーム機、およびタッチスクリーンであり、特定の実施形態では、前記製造品は、電気部品、電気コネクタ、プリント配線板、プリント回路板、テレビ、コンピューター、ノート型パソコン、プリンター、コピー機、スキャナー、携帯電話、テレビゲーム、DVDプレーヤー、ステレオ、デジタル音楽プレーヤー、携帯ゲーム機、またはタッチスクリーンに使用されるラミネートまたは繊維補強複合材である。上述の本発明の概要は、図示された各実施形態または考えられる本発明のすべての実装を説明することを意図していない。以下に続く詳細な説明は、特にこれらの実施形態を例示している。本組成物および方法について説明する前に、記載された特定の組成物、方法、またはプロトコールは変化する可能性があるため、これらに限定されるものではないことは理解されるものとする。説明に使用される用語は特定の使用方法または実施形態のみを説明する目的で使用されており、添付の請求項によってのみ限定される、本発明の範囲を制限する意図はないことも理解されるものとする。本明細書および添付の請求項に使用されるとおり、内容ではっきりそうでないことを示していない限り、単数形のa、an、およびtheは複数の言及も含むことにも注意する必要がある。他に定義のない限り、本明細書で用いたすべての技術および科学用語は、当業者に一般的に理解されるものと同じ意味を有する。本明細書に説明したものと同様またはそれに相当するすべての方法および材料は、開示された実施形態を実行または検討するために用いることができるが、好適な方法、装置、および材料が今回報告される。選択的または選択的には、続いて説明されるイベントまたは状況が発生するか、発生せず、前記説明には前記イベントが発生する例、およびそれが発生しない例を含むことを意味する。実質的にないとは、後で説明されるイベントがその期間の最大限でも約10未満で発生するか、後で説明される要素が、一部の実施形態では全構成の最大限でも約10未満であり、他の実施形態では最大限でも約5未満であり、さらに他の実施形態では、最大限でも約1未満であることを意味する。本明細書で使用される炭酸塩カーボネートの用語は、慣例的な意味で与えられ、例えば、二価のマイナスラジカルCOまたはこの酸の未変化エステルを含む炭酸塩である。炭酸ジアリールはCOラジカルが結合した少なくとも2つのアリール基を持つ炭酸塩であり、炭酸ジアリールの最も一般的な例は炭酸ジフェニルであるが、炭酸ジアリールの定義はこの具体例に限定されない。芳香族二水酸化物の用語は、少なくとも2つの水酸基置換基が結合した、すべての芳香族化合物を含むことを意味する。芳香族水酸化物の例には、これに限定されるものではないが、ハイドロキノンなどのベンゼンジオール、およびビスフェノールまたはビスフェノール含有化合物を含む。アルキルまたはアルキル基の用語は、これに限定されるものではないが、メチル、エチル、n-プロピル、イソプロピル、n-ブチル、イソブチル、t-ブチル、オクチル、デシル、テトラデシル、ヘキサデシル、エイコシル、テトラコシルなど、分岐または非分岐炭化水素または1~20炭素原子のグループを指す。シクロアルキルまたはシクロアルキル基は、これに限定されるものではないが、シクロペンチル、シクロヘキシル、メチルシクロヘキシルなど、炭素のすべてまたは一部が環に配置された分岐または非分岐炭化水素である。低級アルキルの用語は、1~10炭素原子のアルキル基を含む。アリールまたはアリール基の用語は、少なくとも1つの環が芳香族である1若しくはそれ以上の縮合環から成る、一価芳香族炭化水素ラジカルまたは基を指す。アリールには、これに限定されるものではないが、フェニル、ナフチル、ビフェニル環系などを含む。前記アリール基は、非置換であるか、これに限定されるものではないが、アルキル、アルケニル、ハロゲン化物、ベンジル、アルキル、または芳香族エーテル、ニトロ、シアノなど、およびその組合せを含む様々な置換基で置換されている。置換基は、化合物中の水素を置換した分子群を指し、これに限定されるものではないが、トリフルオロメチル、ニトロ、シアノ、C1~C20アルキル、芳香族またはアリール、ハロゲン化物F、Cl、Br、I、C1~C20アルキルエーテル、C1~C20アルキルエステル、ベンジルハライド、ベンジルエーテル、芳香族またはアリールエーテル、ヒドロキシ、アルコキシ、アミノ、アルキルアミノ-NHR’、ジアルキルアミノ-NR’R’’または前記アルキルホスホン酸ジアリールの形成に干渉しない他の基を含む。本明細書で定義するとおり、アリールオールまたはアリールオール基は、前記アリール環が水酸基、つまりOH基で置換されたアリール基である。アリールオールの限定されない例は、フェノール、ナフトールなどである。非常に様々なアリールオールが本発明の実施形態で使用され、市販されている。アルカノールまたはアルカノール基の用語は、少なくとも1つの水酸基が置換された、1~20炭素原子またはそれ以上のアルキルを含む化合物を指す。アルカノールの例には、これに限定されるものではないが、メタノール、エタノール、1-および2-プロパノール、1,1-ジメチルエタノール、ヘキサノール、オクタノールなどを含む。アルカノール基は、選択的に上述のとおり置換基で置換されていてもよい。アルケノールまたはアルケノール基の用語は、少なくとも1つの水酸基が置換された、2~20炭素原子またはそれ以上のアルケンを含む化合物を指す。前記水酸基は、いずれの異性体配置シスまたはトランスであってもよい。アルケノールはさらに、1もしくはそれ以上の上述の置換基で置換されていてもよく、本発明の一部の実施形態ではアルカノールの代わりに使用されてもよい。アルケノールは当業者に周知であり、多数の市販品が容易に入手できる。本明細書で使用される難燃性の、耐炎性の、耐火性の、または耐火性の用語は、前記組成物が限界酸素指数limitingoxygenindex:LOI27以上を示すことを意味する。難燃性の、耐炎性の、耐火性の、または耐火性は、UL試験サブジェクト94に従い、燃焼後の時間を測定することでも試験される。この試験では、10個の試験片で得られた結果に基づき、試験された材料にUL-94V-0、UL-94V-1、およびUL-94V-2の分類が与えられる。簡単には、これらのUL-94-V分類それぞれの基準は以下のとおりである。UL-94V-0:点火炎除去後の各検体の合計火炎燃焼時間が10秒を超えず、5検体の合計火炎燃焼時間が50秒を超えない。試験検体の中で、液滴火炎を放出し、吸収用脱脂綿に点火するものはない。UL-94V-1:点火炎除去後の各検体の合計火炎燃焼時間が30秒を超えず、5検体の合計火炎燃焼時間が250秒を超えない。試験検体の中で、液滴火炎を放出し、吸収用脱脂綿に点火するものはない。UL-94V-2:点火炎除去後の各検体の合計火炎燃焼時間が30秒を超えず、5検体の合計火炎燃焼時間が250秒を超えない。試験検体が火炎粒子を放出し、吸収用脱脂綿に点火する。耐火性は燃焼後時間を測定することで試験することもできる。これらの試験法は、規定水準の放射熱エネルギーに曝露した時の物質の表面可燃性を測定および比較する検体検査手順を提供し、引火したときの物質の表面可燃性を測定する。前記試験は、可能な範囲で、評価される物質または集合体を代表するわずかな検体を用いて実施される。炎が表面を移動する速度は、前記物質の物理的および熱的性質、試験中の製品または集合体、検体の取り付け法および方向、火または熱曝露の種類および度合い、空気の利用、および周辺の筺体の性質に依存する。異なる試験条件を代用するか、最終用途の条件が変更となった場合、この試験によって、測定した燃焼試験反応の特徴変化を予測することは必ずしも可能ではない。従って、この方法で説明された燃焼試験の曝露条件のみで、結果が有効となる。ポリマーに難燃性を与える最先端のアプローチは、臭素化化合物またはアルミニウムおよび/またはリンを含む化合物などの添加物を使用するものである。ポリマーとともに添加物を使用すると、そこから生じる製造品の加工特性および/または機械的性能に悪影響を与える可能性がある。さらに、これらの化合物の一部は有毒であり、徐々に環境に浸出する可能性があるため、その使用はあまり望ましくない。一部の国では、特定の臭素化添加物について、環境上の懸念から使用を段階的に廃止している。本明細書で使用される分子量は、相対粘度ηrelおよび/またはゲル浸透クロマトグラフィーGPCによって測定することができる。ポリマーの相対粘度は、溶媒に既知の量のポリマーを溶融し、この溶液と純溶媒が一定温度で特別にデザインされた毛細管粘度計を移動するのにかかる時間を比較することで測定する。相対粘度はポリマーの分子量を示す測定値である。相対粘度の低下は分子量の減少を示し、分子量の減少は強度および靱性などの機械的性質を消失させることもよく知られている。GPCはポリマーの分子量と分子量分布に関する情報を提供する。例えば、低分子量のポリマーが燃焼すると滴下しやすくなるなど、ポリマーの分子量分布は末端基の量の違いによる熱酸化安定性、靱性、メルトフロー、および耐火性などの特性に重要であることが知られている。本明細書で使用される靱性の用語は、前記物質にストレスまたは衝撃が加わった時に破壊または破砕されにくいことを暗示することを意味する。前記物質の靱性を決定するため、様々な標準化された試験が利用できる。一般に、靱性はフィルムまたは成形検体を使用して定性的に決定される。本明細書で使用されるせん断時に低粘度、ずり減粘の表現、または同様の表現は、特定の種類のミキサーを使用した、または押出器または同様の開口部を有する本体から、前記溶融物が圧力で押し出される場合など、前記物質が溶融し、せん断力を受けることを暗示することを意味する。ずり減粘挙動は物質の混合物に移行する可能性がある。したがって、例えば、超分岐オリゴホスホン酸塩またはコ-オリゴホスホン酸カーボネートおよび熱可塑性物質の混合物はずり減粘を示すが、熱可塑性物質のみまたは熱可塑性物質と直鎖または軽度に分岐したオリゴホスホン酸塩またはコ-オリゴホスホン酸カーボネートはずり減粘を示さない。ずり減粘は、ずり減粘指数ShearThinningIndex:STIなどの標準的な方法により測定することができる。STIは、低rpmせん断での粘度と高rpmでの粘度の比を表し、一般に、低回転速度の約10倍である。例えば、低せん断は1rpmとし、高せん断は10rpmとすることができる。前記STI値が高いほど、前記物質は大きなずり減粘を示す。本発明の実施形態は、反応性オリゴホスホン酸塩、ランダムまたはブロックコ-オリゴホスホン酸エステル、およびランダムまたはブロックコ-オリゴホスホン酸カーボネート、これらのホスホン酸オリゴマー、そのようなホスホン酸オリゴマーおよび別のモノマー、オリゴマー、またはポリマーを含むポリマー組成物を作成する方法、そのような組成物、ホスホン酸オリゴマーを含む製造品、およびポリマー組成物を含む製造品を調製する方法に関する。様々な実施形態において、前記反応性オリゴホスホン酸塩、ランダムまたはブロックコ-オリゴホスホン酸エステル、およびコ-オリゴホスホン酸カーボネートには、例えば、ヒドロキシ末端基、エポキシ末端基、イソシアネート末端基、ビニル末端基、ビニルエステル末端基、イソプロペニル末端基などの反応性末端基、およびその組み合わせを含む。一部の実施形態では、前記反応性末端基がホスホン酸オリゴマーをポリマー組成物中の他のモノマー、オリゴマー、またはポリマーと化学的に反応させることができ、架橋形成または鎖の伸長またはその組み合わせにつながる。例えば、ヒドロキシル末端基、エポキシ末端基、ビニル末端基、ビニルエステル末端基、イソプロペニル末端基、またはイソシアネート末端基などの反応性末端基は、これに限定されるものではないが、アルコール、カルボン酸またはその塩、無水物、塩化アシル、エポキシド、アルデヒド、ケトン、アミン、チオール、グリニャール試薬、ビニル基、アセチレン基および水酸化ナトリウム酸およびその塩などの官能基と反応することができる。これらの官能基を含むモノマー、オリゴマー、またはポリマーをヒドロキシル末端基、エポキシ末端基、ビニル末端基、ビニルエステル末端基、イソプロペニル末端基、またはイソシアネート末端基を有するホスホン酸オリゴマーと混合すると、架橋形成または鎖の伸長またはその両方の組み合わせが起こる可能性がある。前記反応性オリゴホスホン酸塩、ランダムまたはブロックコ-オリゴホスホン酸エステル、およびランダムまたはブロックコ-オリゴホスホン酸カーボネートは、それによって難燃性を与えることができるが、前記ポリマー組成物の塩基性ポリマーの機械的性質は損なわない。そのような実施形態の前記ホスホン酸オリゴマーは、直鎖または分岐鎖であってもよく、特定の実施形態では、前記ホスホン酸オリゴマーが超分岐鎖である。一般に、前記ホスホン酸オリゴマー末端の総数に基づく反応性末端基の濃度は高い。例えば、ホスホン酸オリゴマーの反応性末端基を有する末端総数の割合は、約80~100、約85~約99、または約90~約98である。他の実施形態では、前記ホスホン酸オリゴマーの総末端が90以上で反応性末端基を有する。他の実施形態の分岐または超分岐ホスホン酸オリゴマーについては、反応性末端基を有する総末端数の割合が約50~100、約75~約95、または約80~約90であり、特定の実施形態では、分岐または超分岐ホスホン酸オリゴマーの総末端の80以上が反応性末端基を有する。簡単にするため、本開示の中では、ホスホン酸オリゴマー、オリゴマーホスホン酸塩などの用語が、オリゴホスホン酸塩、ランダムまたはブロックコ-オリゴホスホン酸エステル、およびブロックコ-オリゴホスホン酸カーボネートを含む、本明細書で説明されたすべてのタイプのオリゴマーを指すものと解釈される。これらの用語に含まれるそのようなオリゴマーは、直鎖、例えば1つのオリゴマーにつき1~約5の比較的小数の分岐を示す軽度の分岐鎖、または例えば5以上の比較的多数の分岐を示す超分岐鎖である可能性がある。個々のオリゴマータイプは特定の典型的実施形態で呼ばれる可能性があるが、本明細書で説明されたホスホン酸オリゴマーはそのような典型的実施形態で使用することができる。例えば、ホスホン酸オリゴマーが使用されると述べている例は、直鎖、軽度の分岐、または超分岐ホスホン酸オリゴマーを用いて実施することができ、これはオリゴホスホン酸塩、ランダムまたはブロックコ-オリゴホスホン酸エステル、およびランダムまたはブロックコ-オリゴホスホン酸カーボネートタイプのホスホン酸オリゴマーとすることができる。本発明の実施形態は、オリゴホスホン酸塩、コ-オリゴホスホン酸エステル、またはコ-オリゴホスホン酸カーボネートの種類により制限されず、特定の実施形態では、前記オリゴホスホン酸塩、コ-オリゴホスホン酸エステル、またはコ-オリゴホスホン酸カーボネートが、それぞれがこの参照によりその全体が本明細書に組み込まれる米国特許第6,861号,第499、7,816号,第486、7,645,850号,および第7,838,604号明細書、および米国公開第2009/0032770号で説明および請求される構造を有する。簡単には、そのようなオリゴマーには、アルキルホスホン酸ジアリールまたはアリールホスホン酸ジアリールに由来する反復単位を含むことができる。例えば、一部の実施形態では、そのようなホスホン酸オリゴマーが式I:で図示される構造単位を含み、式中、Arは芳香族基であり、-O-Ar-O-は、これに限定されるものではないが、レゾルシノール、ヒドロキノン、およびビスフェノールA、ビスフェノールF、および4,4’-ビフェノールなどのビスフェノール、フェノールフタレイン、4,4’-チオジフェノール、4,4’-スルホニルジフェノール、3,3,5-トリメチルシクロヘキシルジフェノールまたはこれらの組み合わせなど、1若しくはそれ以上の選択的に置換されたアリール環を有するジヒドロキシ化合物に由来し、RはC1-20アルキル、C2-20アルケン、C2-20アルキン、C5-20シクロアルキル、またはC6-20アリールであり、nは1~約20、1~約10、または2~約5の整数、またはこれらの範囲のいずれかの整数である。他の実施形態では、前記コ-オリゴホスホン酸カーボネート、またはコ-オリゴホスホン酸エステルはこれに限定されるものではないが、それぞれ式IIおよびIII:およびその組み合わせなどの構造を有し、式中、Ar、Ar1、およびAr2はそれぞれ独立して芳香族基であり、-O-Ar-O-は、これに限定されるものではないが、レゾルシノール、ヒドロキノン、およびビスフェノールA、ビスフェノールF、および4,4’-ビフェノールなどのビスフェノール、フェノールフタレイン、4,4’-チオジフェノール、4,4’-スルホニルジフェノール、3,3,5-トリメチルシクロヘキシルジフェノール、またはこれらの組み合わせなど、1若しくはそれ以上の選択的に置換されたアリール環を有するジヒドロキシ化合物に由来し、RはC1-20アルキル、C2-20アルケン、C2-20アルキン、C5-20シクロアルキル、またはC6-20アリールであり、R1およびR2は脂肪族または芳香族炭化水素であり、m、n、およびpそれぞれは同一または異なる可能性があり、独立して1~約20、1~約10、または2~約5の整数、またはこれらの範囲のいずれかの整数である可能性がある。特定の実施形態では、m、n、およびpそれぞれがほぼ同一であり、5以上または15未満である。ランダムの用語で示されるとおり、様々な実施形態の前記ランダムコ-オリゴホスホン酸カーボネートまたはランダムコ-オリゴホスホン酸エステルのモノマーは、前記ホスホン酸オリゴマー鎖がホスホン酸塩と炭酸塩またはエステルモノマーまたはいくつかのホスホン酸塩または炭酸塩またはエステルモノマーが芳香族ジヒドロキシドで結合する短いセグメントを交互に含むように、ポリマー鎖にランダムに組み込まれる。そのようなセグメントの長さは、個々のランダムコ-オリゴホスホン酸カーボネートまたはコ-オリゴホスホン酸エステルの中で変化する可能性がある。特定の実施形態では、前記Ar、Ar1、およびAr2がビスフェノールAであり、Rはランダムおよびブロックコ-オリゴホスホン酸カーボネートおよびコ-オリゴホスホン酸エステルを含み、反応性末端基を有するホスホン酸オリゴマーを提供するメチル基である。そのような化合物は、これに限定されるものではないが、式IV、V、およびIV:およびその組み合わせなどの構造を有し、式中、m、n、p、およびR1およびR2はそれぞれ上記のとおり定義される。そのようなコ-オリゴホスホン酸エステル、またはコ-オリゴホスホン酸カーボネートは、ブロックコ-オリゴホスホン酸エステル、ブロックコ-オリゴホスホン酸カーボネートとすることができ、m、n、およびpはそれぞれ約1以上であり、前記コポリマーは、明らかに異なる反復型ホスホン酸塩および炭酸塩ブロックまたはホスホン酸塩およびエステルブロックを含む。他の実施形態では、前記オリゴマーコ-オリゴホスホン酸エステルまたはコ-オリゴホスホン酸カーボネートはランダムコポリマーとすることができ、m、n、およびpはそれぞれ変更可能であり、nは1~約20、1~約10、または2~約5の整数であり、m、n、およびpの合計は1~約20、1~約10、または2~約5またはこれらの範囲のいずれかの整数である。特にコ-オリゴホスホン酸エステル、コ-オリゴホスホン酸カーボネート、ブロックコ-オリゴホスホン酸エステル、およびブロックコ-オリゴホスホン酸カーボネートに関しては、理論に縛られることは望まないが、炭酸塩ブロックまたはランダムに配置された炭酸モノマーであろうとなかろうと、炭酸成分を含むオリゴマーは、ホスホン酸塩のみに由来するオリゴマーよりも靱性が改善する。そのようなコ-オリゴマーはより高いガラス転移温度Tgを提供し、ホスホン酸オリゴマーよりも熱安定性が改善している。特定の実施形態のコ-オリゴホスホン酸カーボネートは、少なくとも20モルのアルキルホスホン酸ジアリールまたは選択的に置換されたアルキルホスホン酸ジアリール、1若しくはそれ以上の炭酸ジアリール、および1若しくはそれ以上の芳香族二水酸化物から合成することができ、前記高純度アルキルホスホン酸ジアリールのモルパーセントは、エステル交換成分の総量、つまり、全アルキルホスホン酸ジアリールと全炭酸ジアリールに基づいている。同様に、特定の実施形態のコ-オリゴホスホン酸エステルは、少なくとも20モルのアルキルホスホン酸ジアリールまたは選択的に置換されたアルキルホスホン酸ジアリール、1若しくはそれ以上のジアリールエステル、および1若しくはそれ以上の芳香族二水酸化物から合成することができ、前記高純度アルキルホスホン酸ジアリールのモルパーセントは、エステル交換成分の総量に基づいている。前記ホスホン酸オリゴマー、ランダムまたはブロックコ-オリゴホスホン酸カーボネート、およびコ-オリゴホスホン酸エステルのホスホン酸塩および炭酸塩含有量は実施形態によって異なり、実施形態は前記ホスホン酸塩および/または炭酸塩含有量またはホスホン酸塩および/または炭酸塩含有量の範囲によって制限されない。例えば、一部の実施形態では、前記コ-オリゴホスホン酸カーボネートまたはコ-オリゴホスホン酸エステルが、総オリゴマーの重量で約1~約12のリン含有量を有し、他の実施形態では、前記リン含有量が総オリゴマーの重量で約2~約10である一部の実施形態では、前記オリゴホスホン酸塩、ランダムまたはブロックコ-オリゴホスホン酸エステルおよびコ-オリゴホスホン酸カーボネートの分子量ポリスチレン較正に基づき、ゲル浸透クロマトグラフィーで決定した重量平均分子量の範囲は、約500g/モル~約18,000g/モルまたはこの範囲内のいずれかの値である。他の実施形態では、前記分子量の範囲が約1500g/モル~約15,000g/モル、約3000g/モル~約10,000g/モルまたはこれらの範囲内のいずれかの値である。さらに他の実施形態では、前記分子量の範囲が約700g/モル~約9000g/モル、約1000g/モル~約8000g/モル、約3000g/モル~約4000g/モル、またはこれらの範囲内のいずれかの値である。様々な実施形態の超分岐オリゴマーは高度に分岐した構造と高度の官能性つまり、化学的反応性を有する。そのような超分岐オリゴマーの分岐構造は高濃度の末端基を形成し、ほぼすべての枝の末端基がヒドロキシル末端基、エポキシ末端基、ビニル末端基、ビニルエステル末端基、イソプロペニル末端基、イソシアネート末端基などの反応性官能基を含むことができる。一部の実施形態では、前記超分岐オリゴマーが直鎖ホスホン酸オリゴマーと比較した場合、独特の化学的および物理的性質の組み合わせを有する。例えば、高度の分岐は結晶化を阻害することができ、鎖をからまりにくくすることができるため、前記超分岐オリゴマーは有機溶媒で溶解性を示すことができ、特にせん断すると、溶液粘度および溶融粘度が低くなる。一部の実施形態では、前記超分岐オリゴマーが完璧につまり、完全に規則正しく配列していない枝を含むことができる。例えば、単一の超分岐オリゴマーの様々な枝は、長さ、官能基の組成物など、およびその組み合わせを有する。したがって、一部の実施形態では、本発明の超分岐オリゴマーが広域分子量分布を有することができる。他の実施形態では、本発明の超分岐オリゴマーがほぼ同一の枝を含め、完璧に分岐し、また単分散分子量分布を有する。本発明の超分岐オリゴマーの分岐度は、1分子あたりの分岐した基の数平均比、つまり、末端基分岐モノマー単位と末端基、分岐モノマー単位、および直鎖モノマー単位の総数との比と定義することができる。直鎖オリゴマーについては、1分子あたりの分岐した基の数平均比で定義される分岐度が0であり、理想的なデンドリマーでは、分岐度が1である。超分岐オリゴマーは、直鎖オリゴマーと理想的なデンドリマーの中間の分岐度を有することができる。例えば、超分岐オリゴマーの分岐度は約0.05~約1、約0.25~約0.75、または約0.3~約0.6であり、特定の実施形態では、前記超分岐オリゴマーの分岐した基の数平均比が約0.5である。本発明の超分岐オリゴマーは、一般的に下記構造式VII:で表すことができ、Bは前記超分岐オリゴマーであり、wは分岐数であり、vは0ではない整数、Lは連結基、Fは反応基である。前記連結基Lは、上述のオリゴホスホン酸塩、コ-オリゴホスホン酸エステル、またはコ-オリゴホスホン酸カーボネートのモノマーの化学的性質と適合する構造とすることができる。例えば、一部の実施形態では、Lは、単一のアリール基、ビアリール基、トリアリール基、テトラアリール基などを含む、アリールまたはヘテロアリール基に由来する単位とすることができる。他の実施形態では、Lは官能基Fを直接、前記超分岐オリゴマーに連結する共有結合とすることができ、さらに他の実施形態では、LはC1-C10アルキル、C2-C10アルケン、またはC2-C10アルキンとすることができ、分岐していることも、分岐していないこともある。前記連結基Lは、1若しくはそれ以上の官能基Fを前記超分岐オリゴマーの各枝末端に結合させることができる。一部の実施形態では、各枝末端に結合した連結基があり、他の実施形態では、前記超分岐オリゴマーBの1若しくはそれ以上の末端に、結合した連結基がない。そのような結合した連結基がない枝末端は、前記超分岐オリゴマーのモノマー単位と結合したヒドロキシル基またはフェノール基に終止する。連結基Lを含む枝末端については、各連結基が0~5若しくはそれ以上の結合した官能基を有する。したがって、一部の実施形態では、前記反応性超分岐オリゴマーの1若しくはそれ以上の連結基が官能基に結合しておらず、この連結基と結合した枝末端は実質的に反応性を示さない。他の実施形態では、前記反応性超分岐オリゴマーの1若しくはそれ以上の連結基が1若しくはそれ以上の結合した官能基を有し、これが他のモノマー、オリゴマー、またはポリマーと反応する可能性がある枝末端を提供し、さらに他の実施形態では、前記反応性超分岐オリゴマーの1若しくはそれ以上の連結基が複数の結合した官能基を有することができる。例えば、トリアリール基と結合した2つのアリール基には官能基Fを含み、第3のアリール基が前記超分岐ポリマーまたはオリゴマーと前記連結基を結合する。前記官能基Fは実施形態によって異なり、別の化学構造と反応することができる化学構造とすることができる。官能基Fの制限されない例には、ヒドロキシル、カルボン酸、アミン、シアネート、イソシアネート、エポキシ、グリシジルエーテル、ビニルなど、およびその組み合わせを含む。本発明の前記反応性超分岐オリゴマーは、エポキシ、無水物、活性化ハロゲン化物、カルボン酸、カルボン酸エステル、イソシアネート、アルデヒド、ビニル、アセチレン、およびシランなど、様々な官能基と反応する。これらの基は、ポリマー組成物の調製に使用される、別のモノマー、オリゴマー、またはポリマーに存在することもある。上記に示した一般構造の超分岐オリゴマー部分Bは、超分岐オリゴマーを含むいかなるホスホン酸塩であってもよい。例えば、一部の実施形態では、そのような超分岐オリゴマーがジアリールアルキルまたはジアリールアリールホスホン酸塩に由来する反復単位を含み、特定の実施形態では、そのような超分岐オリゴマーが式I:の単位を含む構造を有し、式中、Arは芳香族基であり、-O-Ar-O-は、これに限定されるものではないが、レゾルシノール、ヒドロキノン、およびビスフェノールA、ビスフェノールF、および4,4’-ビフェノールなどのビスフェノール、フェノールフタレイン、4,4’-チオジフェノール、4,4’-スルホニルジフェノール、3,3,5-トリメチルシクロヘキシルジフェノールまたはこれらの組み合わせなど、1若しくはそれ以上の選択的に置換されたアリール環を有する化合物に由来し、RはC1-20アルキル、C2-20アルケン、C2-20アルキン、C5-20シクロアルキル、またはC6-20アリールであり、nは1~約20、1~約10、または2~約5の整数、またはこれらの範囲のいずれかの整数である。そのような実施形態の超分岐オリゴマーBには、さらに、分岐剤または多官能アリール、多官能ビアリール基、多官能トリアリール基、多官能テトラアリールなどに由来する単位を含む。一部の実施形態では、分岐剤に由来する単位が、例えば、多官能酸、多官能グリコール、または酸/グリコールハイブリッドに由来する。他の実施形態では、前記超分岐ホスホン酸オリゴマーが、これに限定されるものではないが、トリメシン酸、ピロメリット酸、無水トリメリット酸、ピロメリット酸無水物、トリメチロールプロパン、ジメチルヒドロキシテレフタル酸塩、ペンタエリスリトールなど、およびその組み合わせなど、トリまたはテトラヒドロキシ芳香族化合物またはトリアリールまたはテトラアリールリン酸エステル、トリアリールまたはテトラアリール炭酸塩またはトリアリールまたはテトラアリールエステルまたはその組み合わせに由来する単位を有する。そのような分岐剤は、前記超分岐ホスホン酸オリゴマー内に分岐点を提供する。特定の実施形態では、前記分岐剤が例えば、式VIII:などのリン酸トリアリールであり、式中、R3、R4、およびR5はそれぞれ独立して水素、C1-C4アルキルであり、p、q、およびrはそれぞれ独立して1~5の整数である。枝の数wは分岐剤由来の単位数と直接比例し、約2~約20のいずれかの整数である。一部の実施形態では、nは3以上、5以上、または10以上の整数、またはこれらの範囲のいずれかの値であり、他の実施形態では、nは約5~約20、約5~約15、約5~約10、またはこれらの範囲のいずれかの値である。特定の実施形態の反応性超分岐ホスホン酸塩は、Bが式IXまたはX:の構造を有し、式中、Ar3およびAr4は独立して芳香族基であり、-O-Ar3-O-および-O-Ar4-O-は、これに限定されるものではないが、レゾルシノール、ヒドロキノン、およびビスフェノールA、ビスフェノールF、および4,4’-ビフェノールなどのビスフェノール、フェノールフタレイン、4,4’-チオジフェノール、4,4’-スルホニルジフェノール、3,3,5-トリメチルシクロヘキシルジフェノールまたはこれらの組み合わせなど、1若しくはそれ以上の選択的に置換されたアリール環を有するジヒドロキシ化合物に由来する可能性があり、L1およびL2はそれぞれ独立して共有結合または単一のアリール基、ビアリール基、トリアリール基、テトラアリール基などを含むアリールまたはヘテロアリール基であり、RはC1-20アルキル、C2-20アルケン、C2-20アルキン、C5-20シクロアルキル、またはC6-20アリールであり、zは1~約20、1~約10、または2~約5の整数、またはこれらの範囲のいずれかの整数であり、w1およびw2はそれぞれ独立して1~5である。Xは上述のいずれかの分岐剤に由来する。一部の実施形態では、個々のBのXが同じ分子であり、式VIIおよび式VIIの構造を有する枝が同じ分岐剤X分子から広がるようになっている。特定の実施形態では、Xが上述の式VIIIのトリアリールリン酸である。他の実施形態では、2若しくはそれ以上のXが式XI、式XII、または式XIII:に図示したように連結しており、式中、B1およびB2はそれぞれ独立して上述の超分岐ポリマーであり、X1およびX2はそれぞれ独立して上述の分岐剤であり、Ar5およびAr6はそれぞれ独立して芳香族基であり、-O-Ar5-O-および-O-Ar6-O-はこれに限定されるものではないが、レゾルシノール、ヒドロキノン、およびビスフェノールA、ビスフェノールF、および4,4’-ビフェノールなどのビスフェノール、フェノールフタレイン、4,4’-チオジフェノール、4,4’-スルホニルジフェノール、3,3,5-トリメチルシクロヘキシルジフェノールまたはこれらの組み合わせなど、1若しくはそれ以上の選択的に置換されたアリール環を有するジヒドロキシ化合物に由来することができ、Rはそれぞれ上記に定義したとおりであり、sは1~約20、1~約10、または2~約5の整数、またはこれらの範囲のいずれかの整数である。様々な実施形態において、個々の反応性超分岐オリゴマーは、前記オリゴマーの一部を式IおよびVIII~XIIIのいずれかとすることができる構造を有する。したがって、実施形態は上記に提供された式のいずれかの組み合わせを有する反応性超分岐オリゴマーを含む。他の実施形態では、反応性超分岐オリゴマーが実質的に1または2つの上記式の構造から成る。例えば、超分岐オリゴマーは式IXの枝を有する式XIの構造が連結した分岐剤Xに由来する2つの単位から成り、または、超分岐オリゴマーは構造式IXの枝を有する式XIおよびXIIIの構造が連結した3または4つの分岐剤から成る。当然のことながら、上述のとおり、式はあらゆる組み合わせが可能であり、単一の反応性超分岐オリゴマーに存在することができる。本発明の反応性超分岐オリゴマーの典型的表示は以下に提供され、式中、Arはアリールまたはヘテロアリール基、RはC1-C4アルキル基またはアリール基、R’は分岐剤に由来するアルキルまたは芳香族基である。一部の実施形態では、前記超分岐オリゴホスホン酸塩、ランダムまたはブロックコ-オリゴホスホン酸エステル、およびコ-オリゴホスホン酸カーボネートの分子量ポリスチレン較正に基づき、ゲル浸透クロマトグラフィーで決定した重量平均分子量の範囲は、約500g/モル~約18,000g/モルまたはこの範囲内のいずれかの値である。他の実施形態では、前記分子量範囲が約1500g/モル~約15,000g/モル、約3000g/モル~約10,000g/モルまたはこれらの範囲内のいずれかの値である。さらに他の実施形態では、前記分子量範囲が約700g/モル~約9000g/モル、約1000g/モル~約8000g/モル、約3000g/モル~約4000g/モル、またはこれらの範囲内のいずれかの値である。前記超分岐ホスホン酸オリゴマー、ランダムまたはブロックコ-オリゴホスホン酸カーボネート、およびコ-オリゴホスホン酸エステルのホスホン酸塩および炭酸塩含有量は実施形態によって異なり、実施形態は前記ホスホン酸塩および/または炭酸塩含有量またはホスホン酸塩および/または炭酸塩含有量の範囲によって制限されない。例えば、一部の実施形態では、前記コ-オリゴホスホン酸カーボネートまたはコ-オリゴホスホン酸エステルが総オリゴマーの重量で約2~約12、2~約10、または10未満のリン含有量を有する。様々な実施形態の前記反応性超分岐オリゴマーは、既知の滴定法により決定した枝末端数の合計に基づき、約40以上または約50以上の反応性末端基を有する。特定の実施形態では、前記反応性超分岐オリゴマーが、滴定法により決定した枝末端数の合計に基づき、約75以上または約90以上の反応性末端基を有する。さらなる実施形態では、前記反応性超分岐オリゴマーが、枝末端数の合計に基づき、約40~約98の反応性末端基、約50~約95の反応性末端基、または約60~約90の末端基を有する。上述のとおり、個々の枝末端は2つ以上の反応性末端基を有する。したがって、一部の実施形態では、前記反応性超分岐オリゴマーが100以上の反応性末端基を有する。上述のとおり、前記反応性末端基の用語は、別の化学構造と反応することができる枝末端の化学構造を説明するために使用される。多数の反応性官能基が当該分野で知られており、本発明に含まれる。特定の実施形態では、前記反応性末端基がヒドロキシ、エポキシ、ビニル、またはイソシアネート基である。理論に縛られることは望まないが、これらの超分岐による性質のため、本発明の前記反応性超分岐オリゴマーは、直鎖ホスホン酸オリゴマーと比較し、せん断した場合に低い溶融粘度を示す。そのため、本明細書で説明された反応性超分岐オリゴマーは、溶融加工性を低下させずにモノマー、オリゴマー、およびポリマーと混合することができる。そのため、様々な実施形態の超分岐オリゴホスホン酸塩は、より高い溶融可能性と改善された加工性を提供することができる。さらに、本発明の反応性超分岐オリゴマーは、高い分子量を持ち、高い反応性を提供し、直鎖ホスホン酸オリゴマーを用いて調製した同様の組成物よりも架橋形成を亢進し、ポリマー組成物の靱性を改善する。一部の実施形態では、本発明の反応性超分岐オリゴマーを、ずり減粘を改善する熱可塑性物質の反応性または非反応性添加物として使用することができる。例えば、前記オリゴマーを加えたポリマーを反応、または架橋させずに、ずり減粘の改善に使用することができる反応性末端基がない、またはごくわずかな超分岐オリゴマーを調製することができる。直鎖および超分岐オリゴホスホン酸塩を含む様々な実施形態のホスホン酸オリゴマーは、高い分子量および/または狭い分子量分布つまり、低多分散性を示すことができる。例えば、一部の実施形態では、前記ホスホン酸オリゴマーの重量平均分子量MwがηrelまたはGPCで決定すると約1,000g/モル~約18,000g/モルであり、他の実施形態では、前記ホスホン酸オリゴマーのMwがηrelまたはGPCで決定すると約1,000~約15,000g/モルである。そのような実施形態では、数平均分子量Mnが約1,000g/モル~約10,000g/モル、または約1,000g/モル~約5,000g/モルであり、特定の実施形態では、前記Mnが約1,200g/モル以上である。そのようなホスホン酸オリゴマーの狭い分子量分布つまりMw/Mnは一部の実施形態では約1~約7であり、他の実施形態では約1~約5である。さらに他の実施形態では、前記コ-オリゴホスホン酸カーボネートの相対粘度ηrelが約1.10~約1.40である。理論に縛られることは望まないが、本発明のホスホン酸オリゴマーの比較的高い分子量と狭い分子量分布が優れた組み合わせの特性を与える。例えば、実施形態のホスホン酸オリゴマーは極めて難燃性であり、優れた加水分解安定性を示し、ホスホン酸オリゴマーと混合したポリマーにそのような特性を与え、以下に説明するようなポリマー組成物を生成することができる。さらに、実施形態の前記ホスホン酸オリゴマーは、例えば良好な熱的および機械的特性を含む、優れた組み合せの加工特性を示す。一部の実施形態は、本発明の前記ホスホン酸オリゴマーを作成する方法に関する。上述のような直鎖オリゴマーは、米国特許第6,861,499号、第7,816,486号、第7,645,850号、および第7,838,604号明細書および米国公開第2009/0032770号で説明された方法により調製することができ、上述の参照により組み込まれる。一部の実施形態では、前記重合時間を短縮し、前記オリゴマーに組み入れられるモノマー単位数を減少させることができる。他の実施形態では、前記反応混合物において、例えば、芳香族ジヒドロキシ化合物、二価フェノール、またはビスフェールなどのヒドロキシ官能基を有するモノマー単位のモル濃度が過剰となり、前記直鎖オリゴマーの両末端にヒドロキシ末端基が含まれる可能性が高くなる。他の実施形態は、反応性超分岐オリゴマーを作成する方法に関する。例えば、様々な実施形態において、反応性超分岐オリゴマーは、コ-オリゴホスホン酸カーボネート、ホスホン酸塩、コ-モノマー、および炭酸モノマーまたはオリゴマーの場合、例えば、ホスホン酸塩およびコ-モノマーなどのモノマー混合物を提供することで作成でき、またはコ-オリゴホスホン酸エステルの場合、ホスホン酸塩およびコ-モノマーをエステルモノマーまたはオリゴマーと組み合わせることができる。前記反応混合物には、上述のようなモノマー混合物、分岐剤、触媒、および様々な溶媒および共試薬co-reagentを含む。一部の実施形態では、そのような方法に前記反応混合物を加熱する工程を含み、他の実施形態では、前記方法に加熱中、前記反応混合物を真空とし、前記反応の揮発性副生成物を除去する工程を含む。特定の実施形態では、前記モノマー混合物の成分が実施形態によって変化し、合成されるオリゴマーまたはコ-オリゴマーのタイプに依存する。例えば、特定の実施形態は、ホスホン酸ジアリールエステルまたはジアリールホスホン酸塩などのホスホン酸モノマーを含む。そのようなホスホン酸モノマーはいかなる構造もとることができ、一部の実施形態では、一般式XIV:であり、式中、R6およびR7はそれぞれ独立して水素、C1-C4アルキルとすることができ、yおよびyyはそれぞれ独立して1~5の整数であり、RはC1-20アルキル、C2-20アルケン、C2-20アルキン、C5-20シクロアルキル、またはC6-20アリールとすることができる。一部の実施形態では、前記ホスホン酸ジアリールエステルがメチルホスホン酸ジフェニルdiphenylmethylphosphonate:DPPまたはメチルジフェノキシホスフィンオキシドである。理論に縛られることは望まないが、本発明の前記ホスホン酸オリゴマーの調製に、高純度アルキルホスホン酸ジアリールまたは選択的に置換されたアルキルホスホン酸ジアリール、および特定の実施形態では高純度DPPを利用すると、先行技術で報告された同様のポリマーまたはオリゴマーよりも特性が改善される可能性がある。アルキルホスホン酸ジアリールまたは選択的に置換されたアルキルホスホン酸ジアリールおよびDPPに関する前記高純度の用語は、総酸性成分が重量で約0.15未満、重量で約0.10未満、および特定の実施形態では重量で約0.05未満であることを説明する。そのような酸性成分は当該分野で既知であり、これに限定されるものではないが、リン酸、ホスホン酸、メチルホスホン酸、およびメチルホスホン酸モノフェニルエステルを含む。前記アルキルホスホン酸ジアリール、選択的に置換されたアルキルホスホン酸ジアリールまたは本発明のランダムコポリマーの調製に使用されるDPPは、低レベルのそのような酸性成分を含むため、これらの高純度ホスホン酸モノマーを使用して生産される前記ホスホン酸オリゴマーは、有意に低いレベルの前記混入酸性成分を含む。一部の実施形態では、実施形態の前記ホスホン酸オリゴマーが実質的に混入酸性成分を含まず、他の実施形態では、実施形態の前記ホスホン酸オリゴマーが、例えば重量で約0.15未満、重量で約0.10未満、特定の実施形態では重量で約0.05未満の総酸性成分を含む。前記コ-モノマーは、重合反応において上述のホスホン酸モノマーと反応することができるモノマー、オリゴマー、またはポリマーである。例えば、一部の実施形態では、前記コ-モノマーが芳香族ジヒドロキシ化合物、二価フェノール、ビスフェノールなど、およびその組み合わせである。そのような化合物の特定の例には、これに限定されるものではないが、レゾルシノール、ヒドロキノン、およびビスフェノールA、ビスフェノールF、および4,4’-ビフェノールなどのビスフェノール、フェノールフタレイン、4,4’-チオジフェノール、4,4’-スルホニルジフェノール、3,3,5-トリメチルシクロヘキシルジフェノールを含む。そのような化合物またはそのような化合物の組み合わせは、実施形態の方法で使用することができる。炭酸モノマーを含む実施形態では、前記炭酸モノマーが当該分野で既知のいかなる二官能性炭酸塩、またはその組み合わせであってもよい。一部の実施形態では、前記炭酸モノマーが炭酸ジフェニル、炭酸4-tert-ブチルフェニル-フェニル、炭酸ジ-4-tert-ブチルフェニル、炭酸ビフェニル-4-イル-フェニル、炭酸ジ-ビフェニル-4-イル、炭酸4-1-メチル-1-フェニルエチル-フェニル-フェニル、炭酸ジ-[4-1-メチル-1-フェニルエチル-フェニル]など、またはその組み合わせである。特定の実施形態では、前記炭酸モノマーが炭酸ジフェニルである。様々な実施形態の方法で使用される分岐剤は異なり、別の成分として含めるか、またはそのままでジヒドロキシ化合物を用い、重合触媒の作用により作成することができる。例えば、そのままの分岐剤は、分割するか、またはフリース転位により、ジヒドロキシ化合物から形成することができる。理論に縛られることは望まないが、上述のような反応混合物のビスフェノールA部分は、同時に反応を受ける可能性があり、この反応は前記ビスフェノールA分子から伸びる反応性ヒドロキシル基の数を増加させ、そのようなビスフェノールA分子は分岐剤として機能することができる。ビスフェノールAおよび同様の芳香族ジヒドロキシ化合物は、これらの反応を受け、重縮合条件下、そのままで分岐種を形成することができるため、分割可能なジヒドロキシ化合物と呼ぶことができる。一部の実施形態では、前記分岐剤が多官能酸、多官能グリコール、または酸/グリコールの合成物である。他の実施形態では、前記超分岐ホスホン酸オリゴマーが、これに限定されるものではないが、トリメシン酸、ピロメリット酸、無水トリメリット酸、ピロメリット酸無水物、トリメチロールプロパン、ジメチルヒドロキシテレフタル酸塩、ペンタエリスリトールなど、およびその組み合わせなど、トリまたはテトラヒドロキシ芳香族化合物またはトリアリールまたはテトラアリールリン酸エステル、トリアリールまたはテトラアリール炭酸塩またはトリアリールまたはテトラアリールエステルまたはその組み合わせに由来する単位を有する。そのような分岐剤は、超分岐ホスホン酸オリゴマー内に分岐点を提供する。特定の実施形態では、前記分岐剤が例えば、式VIII:などのリン酸トリアリールであり、式中、R3、R4、およびR5は独立して水素、C1-C4アルキルであり、p、q、およびrはそれぞれ独立して1~5の整数である。様々な実施形態において、前記分岐剤は1,1,1-トリス4-ヒドロキシフェニルエタン、リン酸トリアリールエステル、三および四官能基炭酸塩またはエステルなど、およびその組み合わせであり、特定の典型的実施形態では、前記分岐剤がリン酸トリフェニルである。特定の実施形態では、実施形態のホスホン酸オリゴマーの調製に使用されるトリヒドロキシおよびテトラヒドロキシ化合物に、これに限定されるものではないが、フロログルシノール、4,6-ジメチル-2,4,6-トリ-4-ヒドロキシフェニル-2-ヘプテン、4,6-ジメチル-2,4,6-トリ-4-ヒドロキシフェニル-ヘプタン、1,3,5-トリ-4-ヒドロキシフェニル-ベンゼン、1,1,1-トリ-4-ヒドロキシフェニル-エタン、トリ-4-ヒドロキシフェニル-フェニルメタン、2,2-ビス-[4,4-ビス-4-ヒドロキシフェニル-シクロヘキシル]-プロパン、2,4-ビス-4-ヒドロキシフェニルイソプロピルフェノール、2,6-ビス-2’-ヒドロキシ-5’-メチルベンジル-4-メチルフェノール2-4-ヒドロキシフェニル-2-2,4-ジヒドロキシフェノール-プロパン、テトラ-4-ヒドロキシフェニルメタン、テトラ-[4-4-ヒドロキシフェニルイソプロピルフェノキシ]-メタン、1,4-ビス-4,4’’-ジヒドロキシトリフェニルメチル-ベンゼンなど、およびその組み合わせおよび混合物を含むことができる。前記反応に加えられた分岐剤の量は、前記分岐剤が加熱前に前記他のモノマーと混合されていようと、加熱開始後に加えられていようと、またはその両方であろうと、同じであり、実施形態によって異なる可能性がある。様々な実施形態において、前記分岐剤は約0.5モルまたは約1モル~約10モル以上の量で提供される。例えば、一部の実施形態では、提供される分岐剤の合計が1モル以上、2モル以上、3モル以上、4モル以上、5モル以上、6モル以上、7モル以上、8モル以上、9モル以上、または10モル以上である。一部の実施形態では、芳香族ジヒドロキシ化合物、二価フェノール、ビスフェノール、またはその組み合わせなどのコ-モノマーが、ホスホン酸モノマーおよび分岐剤の合計よりも過剰なモル濃度でモノマー混合物に、また炭酸成分、前記ホスホン酸モノマー、分岐剤、および炭酸モノマーを含む実施形態に提供される。理論に縛られることは望まないが、ジヒドロキシ化合物のモル濃度が過剰であると、本発明の前記反応性超分岐オリゴマーのヒドロキシ末端数が増加し、主にヒドロキシで終止するオリゴマーの生成が可能となる。実施形態の方法では触媒が必要であり、エステル交換または縮合を促すために有用な、当該分野で既知の触媒は本明細書で説明した方法と関連して使用することができる。例えば、一部の実施形態では、前記オリゴマー形成触媒に触媒の混合物、場合によっては共触媒が含まれる。一部の実施形態では、前記触媒が、これに限定されるものではないが、ナトリウムフェノラートなどのアルカリ、アルカリ土類、または他の金属の金属触媒である。他の実施形態では、本発明の方法に有用な触媒にアルカリ、アルカリ土類、または他の金属カチオンは含まれない。そのような触媒は、他の揮発性化合物との縮合反応中に加熱することにより、蒸発、昇華、または熱分解により除去することができる。生成した物質には金属が含まれないため、前記反応性超分岐オリゴマーの追加利益は加水分解安定性が改善していることである。特定の実施形態では、そのようなオリゴマー形成触媒が式XV:であり、式中、Yは窒素、リン、またはヒ素とすることができ、cは、触媒がオリゴマー形成触媒として作用するような場合に、Y、Ra、Rb、Rc、およびRdと関連した電荷が独立してフェニル、tert-ブチル、メチル、エチル、プロピル、ブチル、または他の基であることを表しており、Aはこれに限定されるものではないが、フェノラート、酢酸、ホウ化水素、ハロゲン、水酸化物、プロピオン酸、ギ酸、酪酸などの対アニオンであり、-cはAと関連した荷電である。一部の実施形態では、Yはリンであり、Ra、Rb、Rc、およびRdはフェニルであり、前記アニオンはフェノラートまたは酢酸である。特定の実施形態では、前記触媒が、例えば、テトラフェニルホスホニウム触媒またはその誘導体などのホスホニウム触媒、および水素化ホウ素テトラアリール、ハロゲン化物、および置換または非置換フェノラート基などの関連アニオンである。特定の実施形態では、前記触媒がテトラフェニルホスホニウムフェノラートである。前記オリゴマー形成触媒は、いかなる形態でも加えることができる。例えば、前記触媒は粉末などの固体として、溶媒に溶解して、または溶融物として反応混合物またはモノマー混合物に加えることができる。そのような触媒は、オリゴマー形成を促進するために必要な量で提供され、この量の触媒を用い、反応速度をコントロールし、分子量をコントロールする。当業者は、本明細書で実施される方法で適切な使用触媒量を決定することができる。特定の実施形態では、コ-モノマーまたはビスフェノールのモル量に対する使用触媒のモル量は、コ-モノマー1モルあたり約0.00004モル~約0.0012モルとすることができる。オリゴホスホン酸塩の分子量を増加させることが望ましい場合、触媒、つまり低蒸気圧の触媒の量を利用し、または容器の圧力を低くして、分子量を増加させることができる。一部の実施形態では、前記反応にさらに、前記オリゴマー形成率を上昇させるために1若しくはそれ以上の触媒に加えて提供することができる、1若しくはそれ以上の共触媒が含まれる。そのような共触媒は、例えば、リチウム、ナトリウム、およびカリウムの水酸化物、アルコキシド、およびアリールオキシドなど、例えば、アルカリ金属塩およびアルカリ土類金属塩の塩とすることができる。特定の実施形態では、前記アルカリ金属塩がナトリウムの水酸化物、アルコキシド、またはアリールオキシド塩であり、一部の実施形態では、前記共触媒が水酸化ナトリウムおよびナトリウムフェノラートである。提供された前記共触媒の量は変化する可能性があり、それぞれの場合でナトリウムとして計算された使用済み芳香族二水酸化物の量を基に、例えば、約1μg/kg~約200μg/kg、5μg/kg~150μg/kg、特定の実施形態では、約10μg/kg~約125μg/kgとすることができる。特定の実施形態では、本発明の前記ホスホン酸オリゴマーは共触媒なしで調製することができる。一般に、本明細書で説明された方法には、ホスホン酸モノマー、コ-モノマー、および触媒を含む反応混合物が適切な反応温度まで加熱される加熱工程を含む。そのような実施形態では、前記反応混合物の成分が溶融し、前記反応混合物の溶融成分が攪拌されるときにオリゴマー形成を受ける温度まで、前記反応混合物を加熱することができる。したがって、前記反応は、溶融物中で行われる。一部の実施形態では、前記反応温度が約100°C~約350°Cであり、他の実施形態では、前記反応温度は約200°C~約310°Cである。さらなる実施形態では、制限なく、前記温度が前記反応中、上述の範囲内で変更される。様々な実施形態では、本発明のオリゴマー形成法が減圧下行われ、一部の実施形態では、前記反応混合物がパージされる。前記反応容器の圧力は、オリゴマー形成中、揮発性反応生成物、過剰の試薬、および上述のホスホニウム触媒などの揮発性オリゴマー形成触媒の前記反応容器からの除去を支援するように選択される。特定の実施形態では、前記圧力が、前記反応および加熱により生成した、フェノールなどの揮発性化合物を除去できるように選択される。制限なく、前記圧力は、大気圧以上から大気圧未満の範囲とすることができ、当業者は、前記反応混合物の成分に基づき、この効果を達成するために適切な圧力を決定することができる。より具体的な典型的実施形態では、前記反応容器内の圧力は、前記反応中常に、約760mmHg~約0.05mmHg、約500mmHg~約0.1mmHg、または約400mmHg~約0.3mmHgである。使用目的で望みの透明度、Tg、Mw、相対粘度、および多分散性を有するホスホン酸オリゴマーを提供する量の過剰な試薬および揮発性反応生成物が、前記容器から取り除かれる場合に、前記反応が終了する。前記反応時間は、これに限定されるものではないが、前記反応の温度、成分の濃度、前記反応混合物の総量、前記容器からの反応物の除去速度、触媒の点火、様々な加熱工程の介在など、およびその組み合わせを含む多数の要因に依存する。前記オリゴマー形成中、フェノールなどの揮発性化合物が生じ、減圧下および/または不活性ガスのパージ下、高温で留去することができる。前記反応は、必要な縮合度に達するまで継続することができ、一部の実施形態では、揮発性化合物の発生減少または停止に基づき縮合度を決定することができる。一部の実施形態では、前記反応時間が約10時間未満である。例えば、様々な実施形態において、前記反応時間は約3時間~約8時間、約4時間~約6時間、またはこの間のいずれかの時間である。様々な実施形態が、溶融オリゴマー形成に必要な条件下、溶融物中でオリゴマーが形成される方法に関する。溶融オリゴマー形成の反応条件は特に限定されず、溶融オリゴマー形成は広範な操作条件で実施することができる。特定の実施形態では、溶融オリゴマー形成は、前記アルキルホスホン酸ジアリール、またはアルキルホスホン酸ジアリールと炭酸ジアリール、ジアリールエステルまたはそのオリゴマー、および1若しくはそれ以上のジヒドロキシ芳香族コ-モノマーと揮発性エステル交換触媒間の反応を行うために必要な条件を指す。一般に、そのような反応は、減圧下および/または例えば窒素またはアルゴンなどの不活性ガスパージ下、水蒸気および酸素を含まない大気中で実行することができる。そのような溶融オリゴマー形成法を行う反応容器の温度は、約100°C~350°C、特定の実施形態では、200°C~310°Cとする。一部の実施形態では、溶融オリゴマー形成が上述のような1若しくはそれ以上の段階で実行され、特定の実施形態では、前記オリゴマー形成段階にさらなるオリゴマー形成触媒の追加を含む。例えば、一部の実施形態では、オリゴマー形成触媒および/または共触媒が、ある段階で一緒に溶融された反応混合物に追加され、他の実施形態では、オリゴマー形成触媒が1つの段階で反応混合物に追加され、共触媒が異なる段階で前記反応混合物に追加される。さらに他の実施形態では、オリゴマー形成触媒が連続的または半連続的に前記反応混合物に追加され、前記プロセスの1若しくはそれ以上の段階を合わせて連続的なプロセスを形成する。したがって、実施形態には、バッチ処理または連続的な流れ工程における、ホスホン酸オリゴマー、ランダムまたはブロックコ-オリゴホスホン酸エステルとコ-オリゴホスホン酸カーボネートと超分岐ホスホン酸オリゴマー、ランダムまたはブロックコ-オリゴホスホン酸エステルとコ-オリゴホスホン酸カーボネートの調製を含む。さらに他の実施形態では、コ-オリゴホスホン酸エステルとコ-オリゴホスホン酸カーボネートは、触媒を用いてホスホン酸ジアリールエステル、炭酸ジアリール、またはジアリールエステルモノマーと、前記芳香族ジヒドロキシコ-モノマーを混合して反応混合物を形成し、この混合物を加熱することで調製することができる。分岐剤を追加することができ、または前記モノマーのオリゴマー形成中にさらなる分岐剤を加熱段階で追加することができる。さらなる実施形態では、分岐剤非存在下、そのような方法が実施され、ホスホン酸オリゴマー、ランダムコ-オリゴホスホン酸エステルとコ-オリゴホスホン酸カーボネート、および実質的に分岐していないブロックコ-オリゴホスホン酸エステルとコ-オリゴホスホン酸カーボネートを提供することができる。一般に、フェノールなど、前記反応の揮発性副生成物が前記反応から生じなくなった時点で前記加熱を中止するが、一部の実施形態では、揮発性副生成物の発生が停止後に第2の加熱段階が利用される。この第2の加熱段階は液化段階を提供し、残留モノマー、および特定の実施形態では、残留コ-モノマー、および残った揮発性副生成物が取り除かれ、前記オリゴホスホン酸塩、コ-オリゴホスホン酸エステル、またはコ-オリゴホスホン酸カーボネートの分子量は増加しない。特定の実施形態には、主にヒドロキシで終止するホスホン酸オリゴマーの末端基を反応させ、前記末端基の組成物を変化させる方法を含む。例えば、一部の実施形態では、超分岐した主にヒドロキシで終止するホスホン酸オリゴマーを有効量のエピクロロヒドリンと混合することで、超分岐した主にヒドロキシで終止するホスホン酸オリゴマーが超分岐エポキシ末端ホスホン酸オリゴマーに変換される。この混合物は、前記エピクロロヒドリンと前記ヒドロキシ末端の反応を開始させ、以下に説明するエポキシ末端を生成するのに十分な時間、反応させ:式中、Bは超分岐オリゴマーを表し、これはヒドロキシ末端を有するオリゴホスホン酸塩、ランダムまたはブロックコ-オリゴホスホン酸エステルまたはコ-オリゴホスホン酸カーボネートとすることができる。4つのヒドロキシ末端は簡単に図示されているが、様々な実施形態の前記超分岐オリゴマーはいかなる数の枝を含んでいてもよい。そのような方法により生成したエポキシ末端超分岐オリゴマーは、アルコール、有機カルボン酸および塩、無水物、塩化アシル、アルデヒド、ケトン、アミン、チオール、グリニャール試薬、水、水酸化ナトリウム無機酸および塩など、モノマー、オリゴマー、またはポリマーに存在する様々な化学官能基と反応することができる。一部の実施形態では、オリゴマー形成反応時の圧力および温度を調整し、前記反応経過中に2若しくはそれ以上の段階を作ることができ、特定の実施形態では、1若しくはそれ以上のそのような段階で、反応物質またはオリゴマー形成触媒を前記反応混合物に加えることができる。例えば、一部の実施形態では、前記反応が少なくとも2つの段階を有し、最初の段階は揮発性化合物の生成が停止する、または大幅に減少するまで行い、第2の反応後の段階では揮発性化合物の生成を最小限とする。そのような実施形態では、前記第1の段階が約1時間~約6時間であり、前記第2の段階は約1時間~約6時間であり、前記第1および第2の段階の反応温度は独立して約100°C~約350°Cであり、前記第1および第2の段階は減圧下実施される。理論に縛られることは望まないが、第2の段階を含む方法は加水分解安定性を有するホスホン酸オリゴマーを生成し、これは1つの段階のみを有する方法よりも優れている。他の実施形態では、前記方法が1つ以上または2つ以上の段階から成る。例えば、一部の実施形態では、前記揮発性化合物が発生する間、前記反応温度が追加的に増加し、反応速度、揮発性化合物の発生速度、および/または反応容器中の圧力をコントロールする。各個別の段階では、圧力、温度、または温度と圧力の両方が上昇または低下する。例えば、一部の実施形態では、最初の段階で温度が上昇するが、圧力は一定に保たれ、第2の段階では圧力が上昇するが、温度は一定のままとなる。第3の段階では、温度が上昇すると同時に圧力が低下し、第4の段階では、温度が低下すると同時に圧力が上昇する。実施形態は、さらに、前記容器内の温度および圧力が維持される段階を含む。そのような段階はいかなる順序でも組み合わせることができ、他の典型的な実施形態では、同様の追加段階を本発明の方法に組み入れることができる。反応段階の数に制限はなく、様々な実施形態において、反応段階の数は2~10、3~8、特定の実施形態では5~7、およびこれらの範囲内の数である。一部の典型的な実施形態では、前記方法の各工程の反応温度が約150°C~約400°Cの範囲であり、他の実施形態では、前記方法の各工程の反応温度が約180°C~約330°Cの範囲である。そのような実施形態では、各工程の滞留時間が約15分~約6時間であり、各工程の圧力は約250mbar~約0.01mbarである。一部の実施形態では、前記反応温度が1つの工程から他の工程で上昇し、前記圧力が1つの工程から次の工程で低下する。例えば、一部の実施形態では、前記溶融における前記芳香族二水酸化物、炭酸ジアリール、アルキルホスホン酸ジアリール、および少なくとも1つの触媒によるエステル交換反応が、好ましくは2段階で実施される。最初の段階では、前記芳香族二水酸化物、炭酸ジアリール、およびアルキルホスホン酸ジアリールの溶融が約80°C~約250°C、約100°C~約230°C、特定の実施形態では、約120°C~約190°Cの温度で実施される。最初の段階は大気圧で行われ、約0時間~約5時間、一部の実施形態では約0.25時間~約3時間の範囲で実施される。溶融後、前記溶融物に触媒を加え、真空をかけ最高約2mmHg、温度を上昇させ最高約260°C、前記縮合の副生成物として生成したモノフェノールを留去することで、芳香族二水酸化物、炭酸ジアリール、およびアルキルホスホン酸ジアリールからコ-オリゴホスホン酸カーボネートを調整することができる。このように調整された前記コ-オリゴホスホン酸カーボネートの平均分子量Mwジクロロメタンまたはフェノール/o-ジクロロフェノールの重量で等量の混合物中の相対溶液粘度を測定し、光散乱により較正は約1000~約18,000の範囲であり、一部の実施形態では約1,000~約11,000の範囲である。そのような実施形態では、前記モノフェノールの約80までを前記プロセスから回収することができる。第2の段階では、前記反応温度を約250°Cから320°Cまたは約270°Cから約295°Cに上昇させ、前記圧力を約2mmHg未満に低下させる。さらなる副生成物のモノフェノールは第2の工程で回収することができる。前記モノフェノールは前記反応中のコ-オリゴホスホン酸カーボネートの末端基が消失した結果であるため、前記第2工程で生成したモノフェノールの量は、前記第1工程で生成したモノフェノールの量よりも少ない。例えば、生成したモノフェノールの量は、前記第1工程で生成したモノフェノールの量の約5未満、約2未満、または約1未満である。本発明のホスホン酸オリゴマーの生産中の前記芳香族二水酸化物、炭酸ジアリール、アルキルホスホン酸ジアリールのエステル交換で除去されたモノフェノールは、前記炭酸ジアリールの合成に使用する前に精製および単離することができる。エステル交換時に単離した粗モノフェノールには、エステル交換の条件と蒸留の条件によって、とりわけ、炭酸ジアリール、アルキルホスホン酸ジアリール、芳香族二水酸化物、サリチル酸、イソプロペニルフェノール、フェノキシ安息香酸フェニル、キサントン、炭酸ヒドロキシモノアリールなどが混入していることがある。前記精製は、例えば、蒸留または再結晶など、通常の精製プロセスにより達成することができる。精製後の前記モノフェノールの純度は、99以上、99.8以上、または99.95以上とすることができる。本発明のホスホン酸オリゴマーを作成する方法は、バッチ処理、半バッチ処理、または連続的な工程で実施することができる。そのような方法で使用される反応器の構造は、前記反応器が通常の攪拌、加熱、減圧能力を有し、試薬、溶媒、除去可能な触媒、および/または反応副生成物を追加および除去するためのポートを含んでいる限り、特に制限はない。そのような反応器は、例えば、オリゴマー形成時に生成した副生成物のヒドロキシ芳香族化合物またはフェノール由来化合物を選択的に取り除くため、温度制御凝縮装置または冷却部を備えることができる。様々な実施形態の方法は、例えば、かくはん槽、薄膜蒸発器、流下膜式蒸発器、かくはん槽型カスケード反応、押出し機、混練機kneaders、単純円板反応器simplediscreactors、高粘度物質用円板反応器、およびその組合せにおいて行われる。個々の反応蒸発器ステージに適した装置、器具、および反応器は、プロセスの経過に依存し、これに限定されるものではないが、選択した温度および圧力で必要な滞留時間を提供する、熱交換器、フラッシュ装置、分離器、カラム、蒸発器、攪拌容器、反応器、およびその他市販の装置を含む。選択した前記装置は必要な熱注入が可能である必要があり、連続的に溶融粘度を上昇させるのに適するようにデザインされている必要がある。ポンプ、パイプライン、バルブなど、およびその組合せを介して様々な装置を互いに接続することができる。滞留時間の不必要な延長を回避するため、すべての施設間のパイプラインは好ましくはできる限り短く、前記パイプのカーブ数は可能な限り少なくする。本発明の他の実施形態は、少なくとも1つのオリゴホスホン酸塩、ランダムまたはブロックコ-オリゴホスホン酸エステルとコ-オリゴホスホン酸カーボネートと超分岐オリゴホスホン酸塩、ランダムまたはブロックコ-オリゴホスホン酸エステルとコ-オリゴホスホン酸カーボネート、および少なくとも1つのポリマーまたは第2のオリゴマーまたはモノマーを含むオリゴマー組成物に関する。ホスホン酸オリゴマーおよびポリマーまたは第2のオリゴマーまたはモノマーを含むそのような組成物は、本明細書において、ポリマー組成物と呼ばれる。前記少なくとも1つのポリマーまたは第2のオリゴマーまたはモノマーは、いかなる物品またはエンジニアリングプラスチックであってもよく、そのようなポリマー組成物は前記構成ポリマーおよびオリゴマーを混合、融合、または配合することで生成することができる。本明細書で用いるエンジニアリングプラスチックには、熱可塑性物質および熱硬化性樹脂がいずれも含まれ、これに限定されるものではないが、ポリカーボネート、エポキシド由来ポリマー、ポリエポキシド例えば、1若しくはそれ以上のエポキシモノマーまたはオリゴマーと1若しくはそれ以上の鎖延長剤または硬化剤単または多官能フェノール、アミン、ベンゾオキサジノン、無水物またはその組み合わせなどとの反応により生じたポリマー、ベンゾオキサジン、ポリアクリル酸塩、ポリアクリロニトリル、ポリエチレンテレフタル酸塩、ポリトリメチレンテレフタル酸塩、およびポリブチレンテレフタル酸塩]などのポリエステル、不飽和ポリエステル、ポリアミド、高衝撃強度ポリスチレンを含むポリスチレン、ポリ尿素、ポリウレタン、ポリホスホン酸塩、ポリリン酸塩、ポリアクリロニトリルブタジエンスチレン、ポリイミド、ポリアリール酸塩、ポリアリーレンエーテル、ポリエチレン、ポリプロピレン、硫化ポリフェニレン、ポリビルエステル、ポリ塩化ビニル、ビスマレイミドポリマー、ポリ無水物、液晶ポリマー、セルロースポリマー、またはその組み合わせを含む。そのため、前記ポリマーまたは第2のオリゴマーには、1若しくはそれ以上のポリカーボネート、ポリアクリル酸塩、ポリアクリロニトリル、ポリエステル、ポリアミド、ポリスチレン、ポリウレタン、ポリエポキシ、ポリアクリロニトリルブタジエンスチレン、ポリイミド、ポリアリール酸塩、ポリアリーレンエーテル、ポリエチレン、ポリプロピレン、硫化ポリフェニレン、ポリビニルエステル、ポリ塩化ビニル、ビスマレイミドポリマー、ポリ無水物、液晶ポリマー、ポリエーテル、ポリフェニレンオキシド、セルロースポリマー、ベンゾオキサジノン、加水分解に安定なポリホスホン酸塩など、およびその組み合わせを含む、または部分的に含む。一部の実施形態では、前記ポリマーまたは第2のオリゴマーまたはモノマーが、実施形態の前記ホスホン酸オリゴマーの末端基と化学的に反応することができる官能基を含み、前記ホスホン酸オリゴマーが主にヒドロキシまたはエポキシまたはビニル末端を含む特定の実施形態では、前記ポリマーまたは第2のオリゴマーがヒドロキシまたはエポキシビニル末端基と反応することができる官能基を含む。実施形態の前記ホスホン酸オリゴマーの構造および性質のため、本明細書で説明されるポリマー組成物は、並外れた難燃性と良好な溶融加工特性を示す。例えば、一般に、本発明のポリマー組成物は、少なくとも27の限界酸素指数limitingoxygenindex:LOIを示す。本発明のホスホン酸オリゴマーは、さらに、未修飾のエンジニアリングポリマーに近い、高い熱たわみ温度heatdeflectiontemperature:HDTを維持しながら、難燃性および寸法安定性を提供する。一部の実施形態では、本発明のホスホン酸オリゴマーを、重合に適した条件下、上述のようなポリマーを形成するために選択された成分から成る、プレポリマー混合物と混合することができる。例えば、様々な実施形態において、上述のようなホスホン酸オリゴマーは、ポリカーボネート、ポリアクリル酸塩、ポリアクリロニトリル、ポリエステル、ポリアミド、ポリスチレン、ポリウレタン、ポリ尿素、ポリエポキシ、ポリアクリロニトリルブタジエンスチレン、ポリイミド、ポリアリール酸塩、ポリアリーレンエーテル、ポリエチレン、ポリプロピレン、硫化ポリフェニレン、ポリビニルエステル、ポリ塩化ビニル、ビスマレイミドポリマー、ポリ無水物、液晶ポリマー、ポリエーテル、ポリフェニレンオキシド、セルロースポリマー、ベンゾオキサジノン、加水分解に安定なポリホスホン酸塩などを作成するため、モノマーを含むプレポリマーと混合し、この混合物は粘性ポリマーが形成するまで加熱および混合し、または他の実施形態において、硬化剤が前記混合物に提供され、硬化ポリマーが形成するまで混合を続ける。特定の実施形態において、本発明のホスホン酸オリゴマーと混合したポリマーはエポキシ樹脂である。例えば、一部の実施形態において、ホスホン酸オリゴマー、および特に、超分岐ホスホン酸オリゴマーをエポキシ樹脂またはプレポリマーまたは適切なモノマー混合物と混合し、エポキシ樹脂を生成する。そのような実施形態ではいかなるエポキシ樹脂も使用することができ、特定の実施形態では、前記樹脂が、前記ホスホン酸オリゴマーと結合するヒドロキシまたはエポキシ樹脂と反応可能な、グリシジル基、脂環式エポキシ基、オキシラン基、エトキシリン基、または同様のエポキシ基またはその組み合わせを含む。そのようなエポキシ樹脂は当該分野で周知であり、これに限定されるものではないが、ノボラック型エポキシ樹脂、クレゾール-ノボラックエポキシ樹脂、トリフェノールアルカン型エポキシ樹脂、アラルキル型エポキシ樹脂、ビフェニル骨格を有するアラルキル型エポキシ樹脂、ビフェニル型エポキシ樹脂、ジシクロペンタジエン型エポキシ樹脂、複素環型エポキシ樹脂、ナフタレン環を含むエポキシ樹脂、ビスフェノールA型エポキシ化合物、ビスフェノールF型エポキシ化合物、スチルベン型エポキシ樹脂、トリメチロール-プロパン型エポキシ樹脂、テルペン修飾エポキシ樹脂、過酢酸または同様の過酸によりオレフィン結合を酸化することで得られた直鎖脂肪族エポキシ樹脂、脂環式エポキシ樹脂、または硫黄含有エポキシ樹脂を含む。一部の実施形態では、前記エポキシ樹脂が、2若しくはそれ以上の前述のいずれかのタイプのエポキシ樹脂から成る。特定の実施形態では、前記エポキシ樹脂が、ビスフェノールAまたはメチレンジアニリン由来のエポキシ樹脂などのアラルキル型エポキシ樹脂である。前記エポキシは、例えば、ベンゾオキサジノン化合物または樹脂など、1若しくはそれ以上の追加成分も含み、一部の実施形態では、前記ホスホン酸オリゴマーをそのようなエポキシ樹脂ポリマー組成物のエポキシ修飾剤、エポキシ樹脂用架橋剤、またはエポキシ硬化剤として使用することができる。一部の実施形態では、本明細書で説明されたポリマー組成物がさらに、充填剤、これに限定されるものではないが、細断または連続ガラス繊維、金属繊維、アラミド繊維、炭素繊維、またはセラミック繊維などの繊維、界面活性剤、有機系接着剤、ポリマー接着剤、架橋剤、希釈剤、カップリング剤、難燃剤、フッ素化ポリオレフィン、シリコン、および潤滑剤などの防滴剤、テトラステアリン酸ペンタエリスリトールなどの離型剤、核形成剤、導電ブラックなどの帯電防止剤、カーボンナノチューブ、およびポリアルキレンエーテル、アルキルスルホン酸塩、ペルフルオロスルホン酸、ペルフルオロブタンスルフィン酸カリウム塩、およびポリアミド含有ポリマーなどの有機帯電防止剤、触媒、着色剤、インク、色素、抗酸化剤、安定剤など、およびその組み合わせを含む。そのような実施形態では、前記1若しくはそれ以上の追加成分または添加物が、前記全組成物に基づき、約0.001wt.~約1wt.、約0.005wt.~約0.9wt.、約0.005wt.~約0.8wt.、約0.04wt.~約0.8wt.、特定の実施形態では、約0.04wt.~約0.6wt.を構成する。他の実施形態では、ガラス繊維または他の充填材などの追加成分が70体積vol.までのはるかに高濃度で提供される。例えば、一部の実施形態では、前記オリゴマーホスホン酸ポリマー組成物が約70vol.までのガラス繊維を含み、他の実施形態では、前記オリゴマーポリマー組成物が約5vol.~約70vol.、約10vol.~約60vol.、または約20vol.~約50vol.のガラス繊維を含む。ホスホン酸オリゴマーおよび他のエンジニアリングポリマーおよび/または追加成分または添加物を含むポリマー組成物は、従来の方法により調整できる。例えば、一部の実施形態では、それぞれの成分を既知の方法で混合し、内部混練機、押出し機、または2軸装置などの通常の凝集装置において、約200°C~約400°Cの温度で溶融混合および/または溶融押出を行うことができる。個々の成分の混合は、およそ室温約20°Cまたはそれ以上の温度で、連続的または同時に行うことができる。例えば、一部の実施形態では、前記エンジニアリングプラスチックおよび/またはすべての追加成分または添加物を混合することで、前記ホスホン酸オリゴマーに導入することができる。他の実施形態では、前記個々の成分を前記調整プロセスの異なる段階で、ホスホン酸オリゴマーを含む溶融物に別々に導入することができる。したがって、例えば、芳香族二水酸化物と有機カーボネートおよびホスホン酸ジフェニルメチルとのエステル交換中またはその最後、ホスホン酸オリゴマーの形成前または形成中、または前記ホスホン酸オリゴマーの溶融物への重縮合前後に、添加物を導入することができる。本発明に沿った前記化合物の追加形態に制限はない。例えば、前記エンジニアリングプラスチックおよび/または追加化合物または添加物は、粉末などの固体、つまり溶液中ポリカーボネート粉末濃縮物として追加することができる。産業の実施形態では、例えばホスホン酸オリゴマー毎時200~1000kgの処理量で側方押出し機を操作することができる。様々な実施形態のポリマー組成物は、難燃性ポリマーが有用ないかなる用途にも利用できる。例えば、一部の実施形態では、本発明のポリマー組成物がプラスチック、金属、ガラス、カーボン、セラミック、または木製製品のコーティングとして使用され、例えば、繊維、成形品、ラミネート、泡状物質、押出形状など、様々な形態で使用することができ、他の実施形態では、本発明のポリマー組成物を利用し、自立フィルムfree-standingfilms、繊維、泡状物質、成形品、および繊維補強複合材を製造するために使用することができる。そのような製造品は、難燃性を必要とする用途に十分適している。本発明のオリゴマーホスホン酸および上記ホスホン酸オリゴマーを含むポリマー組成物は、著明な難燃性と良好な溶融加工性を示し、これらの物質は、顕著な難燃性、高い温度性能、および溶融加工性を必要とする自動車および電子部門での用途に有用となっている。さらに、これらの製造品は、ULまたは他の標準化された耐火性基準を満たす必要がある、通常の製品において、支持部品、電気成分、電気的接続部、ラミネートプリント配線板、電気的または電磁枠、電気的または電磁従属部品および部品として、様々な用途に十分適している。一部の実施形態では、本発明のホスホン酸オリゴマーを含むポリマー組成物を他の成分または補強材と組み合わせる。例えば、様々な実施形態において、連続または細断ガラス繊維、カーボンブラックまたはカーボン繊維、セラミック粒子または繊維、または他の有機物質を本発明のポリマー組成物に含めることができる。特定の実施形態では、連続または細断ガラス繊維、カーボン繊維、セラミック繊維、または他の有機物質を、エポキシ樹脂を含むポリマー混合物と混合し、ラミネートを調製するプリプレグを作成することができる。そのようなラミネートを使用し、例えば、テレビ、コンピューター、ノート型パソコン、プリンター、携帯電話、テレビゲーム、DVDプレーヤー、ステレオ、および他の消費家電など、電子製品などの製造品に組み込むことのできる、積層回路基板などの部品を製造することができる。上述のとおり調整したホスホン酸オリゴマー、およびこれらのホスホン酸オリゴマーを含むポリマー組成物は、自己消火性、つまり、炎から取り出すと燃焼を止め、炎で溶融により生成した滴はほぼ即座に鎮火し、周辺物質に容易に火が容易に伝わることはない。さらに、これらのポリマー組成物は炎を当てた場合、目立った煙は発生させない。実施例本発明は、一定の好ましい実施形態に関してかなり詳細に説明したが、他の形態も可能である。従って、添付の請求項の精神と範囲は、前記説明と本明細書に含まれる好適な実施例に限定されるものではない。本発明の様々な観点が、以下の制限のない例に準拠して説明される。以下の例は説明の目的のみで提供され、いかなる方法でも本発明を制限するものとして解釈されるものではない。分析上の特徴メチルホスホン酸ジフェニルdiphenylmethylphosphonate:DPP中の酸性成分の量は、それぞれのガスクロマトグラフィーGCピーク下面積に基づき、N-メチル-N-トリメチルシリルトリフルオルアセトアミドN-Methyl-N-trimethylsilyltrifluoracetamide:MSTFAによる誘導体化後のサンプルを分析することで、非極性カラムOptima5を取りつけたGCにより決定した。分子量分布は、UV検出器254nm付きゲル浸透クロマトグラフィーgelpermeationchromatography:GPCにより、テトラヒドロフラン中0.2のポリマー溶液を測定することで決定した。前記装置の較正は、分子量が既知の直線ポリスチレンpolystyrene:PS基準品を用いて行った。前記分子量の平均Mw、平均数Mn、およびPDと呼ばれる多分散性Mw/Mnは、WinGPCソフトウェアを用い、クロマトグラムから評価した。末端基の分析は、BrukerDaltonicsReflexIIIマトリックス支援レーザー脱離イオン化飛行時間法MatrixAssistedLaserDesorption/IonizationTime-of-Flight:MALDI-TOF装置を用いて行った。前記サンプルは、マトリックス材としてジトラノール、溶媒としてテトラヒドロフランtetrahydrofuran:THFを用い、外因性の金属カチオンを用いずに調製した。末端基は、各サンプルのスペクトルから得たピークモル質量m/z分布の解析により決定した。水酸基数mgKOH/gは、アセチル化法を用い、滴定により求めた。前記オリゴマーサンプルは、アセチル化液無水酢酸の無水ピリジン溶液に溶解する。前記触媒5N-ジメチルアミノピリジンの無水ピリジン溶液を加え、1時間攪拌させる。脱イオン水を加えて30分間攪拌していから、水酸化カリウムエタノール溶液で終点黄色から青色に変化まで滴定する。指示薬としてチモールブルーを用いる。ヒドロキシ末端オリゴマーの合成ヒドロキシ末端を有するホスホン酸オリゴマーは、2段階の溶融縮合プロセスにより合成した。最初の段階は、機械的スターラーと2つの還流冷却器を連続接続した12Lのステンレス鋼反応器で行った。この反応器に、2,2-ビス-4-ヒドロキシフェニルプロパン2,2-bis4-hydroxyphenylpropane:BPA、1800g、7.895mol、メチルホスホン酸ジフェニルdiphenylmethylphosphonate:DPP1305g、5.262mol、および触媒としてテトラフェニルホスホニウムフェノラートtetraphenylphosphoniumphenolate:TPPP30フェノール、0.51g、0.83mmolを窒素雰囲気下加えた。前記モノマー/触媒混合物を5時間、265°Cで加熱し、真空レベルで4mmHgまで徐々に低下させた。上部および下部の還流冷却器はいずれも135°Cに加熱した。105分後、下部冷却器の温度を150°Cに上昇させ、上部冷却器は120°Cに低下させた。副生成物のフェノールを留去し、目盛り付き受入フラスコで回収した。5時間後、窒素雰囲気下、250°Cで前記生成物をステンレス鋼のブリッジを用いて6Lステンレス鋼反応器に移した。完全真空条件90ホスホン酸オリゴマーは、2段階の溶融縮合プロセスにより合成した。最初の段階は、機械的スターラーと2つの還流冷却器を連続接続した12Lのステンレス鋼反応器で行った。この反応器に、2,2-ビス-4-ヒドロキシフェニルプロパン2,2-bis4-hydroxyphenylpropane:BPA、1800g、7.895mol、メチルホスホン酸ジフェニルdiphenylmethylphosphonate:DPP1305g、5.262mol、および触媒としてテトラフェニルホスホニウムフェノラートtetraphenylphosphoniumphenolate:TPPP30フェノール、0.51g、0.83mmolを窒素雰囲気下加えた。前記モノマー/触媒混合物を5時間、265°Cで加熱し、真空レベルで10mmHgまで徐々に低下させた。上部および下部の還流冷却器はいずれも135°Cに加熱した。105分後、下部冷却器の温度を150°Cに上昇させ、上部冷却器は120°Cに低下させた。副生成物のフェノールを留去し、目盛り付き受入フラスコで回収した。5時間後、窒素雰囲気下、265°Cで前記生成物をステンレス鋼のブリッジを用いて6Lステンレス鋼反応器に移した。第2段階の開始時に追加触媒2.55gを前記反応器に加えた。前記反応は2時間、265°C/10mmHgで維持し、蒸留塔は150°Cで維持した。前記蒸留塔の温度を200°Cに上昇させ、1時間、完全真空0.5mmHgとした。前記生成物は前記反応器下部の押出器から液体窒素浴に押し出し、粗白色粉末として単離した。表1は、実施例1および実施例2で説明した反応で得られた生成物の特徴解析データと処理条件の比較を提供している。Mwデータは、ポリスチレン標準に較正したGPCTHFに溶解を用いて得た。末端基の組成物はMALDI-TOF解析により決定した。前記鎖の両端に反応性ヒドロキシル基を有する鎖の量はbis-OHと表している。上述の溶融縮合は熱力学的に管理される。特別な注意を払わなくとも、そのような反応は、典型的には、両端に反応性ヒドロキシル基を有するオリゴマー鎖、一端に1つのヒドロキシル基、他端に非反応性ヒドロキシル基を有する鎖、または両端に2つの非反応性フェニル基を有する鎖の統計的分布を生じる。典型的には、特殊な条件を用いずに、これら3種類すべての鎖の量は80未満となる。実施例1は、bis-OH鎖の量がわずか72であり、この割合は、例えばエポキシの応用で効果的に使用するには比較的低いことを示している。実施例2に説明した特殊な反応条件を用いると、bis-OH鎖の量は驚くほど高くなる。ヒドロキシ末端コ-オリゴホスホン酸カーボネートの合成直鎖状のヒドロキシ末端コ-オリゴホスホン酸カーボネートは、2段階の溶融縮合プロセスにより合成した。機械的スターラーを備え、2つの還流冷却器を連続接続した12Lステンレス鋼反応器に、窒素雰囲気下、2,2-ビス-4-ヒドロキシフェニルプロパン2,2-bis4-hydroxyphenylpropane:BPA、1800g、7.895mol、メチルホスホン酸ジフェニルdiphenylmethylphosphonate:DPP457g、1.843mol、炭酸ジフェニルdiphenylcarbonate:DPC、732g、3.421molおよび触媒のテトラフェニルホスホニウムフェノラートtetraphenylphosphoniumphenolate:TPPP30フェノール、0.51g、0.83mmolを加えた。前記モノマー/触媒混合物を5時間250°Cで加熱し、真空レベルで10mmHgまで徐々に低下させた。上部および下部の還流冷却器はいずれも135°Cに加熱した。105分後、下部冷却器の温度を150°Cに上昇させ、上部冷却器は120°Cに低下させた。副生成物のフェノールを留去し、目盛り付き受入フラスコで回収した。5時間後、窒素雰囲気下、250°Cで、前記生成物をステンレス鋼のブリッジを用いて6Lステンレス鋼反応器に移した。第2段階の開始時に追加触媒0.51gを前記反応器に加えた。前記反応は2時間250°C/10mmHgで維持し、蒸留塔は150°Cとした。前記蒸留塔の温度を200°Cに上昇させ、1時間、完全真空0.5mmHgとした。前記生成物は前記反応器下部の押出器から液体窒素浴に押し出し、粗白色粉末として単離した。特徴解析:GPCTHF:Mw2600、Mn1300、Tg85°C、98bis-OHMALDI-TOF解析。驚くべきことに、前記反応混合物にDPCを追加すると、少なくとも2つの反応性ヒドロキシル基を有するオリゴホスホン酸塩の濃度が極めて高い組成物が生じる。超分岐ヒドロキシ末端ホスホン酸オリゴマーの合成超分岐ヒドロキシ末端オリゴホスホン酸塩は、2段階の溶融縮合プロセスにより合成した。最初の段階は、機械的スターラーと2つの還流冷却器を連続接続した12Lのステンレス鋼反応器で行った。この反応器に、2,2-ビス-4-ヒドロキシフェニルプロパン2,2-bis4-hydroxyphenylpropane:BPA、1764g、7.737mol、メチルホスホン酸ジフェニルdiphenylmethylphosphonate:DPP1305g、5.262mol、1,1,1-トリス4-ヒドロキシフェニルエタン1,1,1-tris4-hydroxyphenylethane:THPE48.1g、0.157mol、および触媒としてテトラフェニルホスホニウムフェノラートtetraphenylphosphoniumphenolate:TPPP30フェノール、0.51g、0.83mmolを窒素雰囲気下加えた。前記モノマー/触媒混合物を5時間、265°Cで加熱し、真空レベルで10mmHgまで徐々に低下させた。上部および下部の還流冷却器はいずれも135°Cに加熱した。105分後、下部冷却器の温度を150°Cに上昇させ、上部冷却器は120°Cに低下させた。副生成物のフェノールを留去し、目盛り付き受入フラスコで回収した。5時間後、窒素雰囲気下、265°Cで前記生成物をステンレス鋼のブリッジを用いて6Lステンレス鋼反応器に移した。第2段階の開始時に追加触媒2.55gを前記反応器に加えた。前記反応は2時間、265°C/10mmHgで維持し、蒸留塔は150°Cとした。前記蒸留塔の温度を200°Cに上昇させ、1時間、完全真空0.5mmHgとした。前記生成物は前記反応器下部の押出器から液体窒素浴に押し出し、粗白色粉末として単離した。特徴解析:GPCTHF:Mw2700、Mn1400、Tg82°C、水酸基数76、84bis-OH、4の分岐OH末端オリゴマーから成るMALDI解析。超分岐ヒドロキシ末端ホスホン酸オリゴマーの合成超分岐ヒドロキシ末端オリゴホスホン酸塩は、2段階の溶融縮合プロセスにより合成した。最初の段階は、機械的スターラーと還流冷却器を備えた0.5Lのガラス製反応器で行った。この反応器に、2,2-ビス-4-ヒドロキシフェニルプロパン2,2-bis4-hydroxyphenylpropane:BPA、95.4970g、0.4188mol、メチルホスホン酸ジフェニルdiphenylmethylphosphonate:DPP84.6861g、0.3415mol、1,1,1-トリス4-ヒドロキシフェニルエタン1,1,1-tris4-hydroxyphenylethane:THPE19.2780g、0.0630mol、および触媒としてテトラフェニルホスホニウムフェノラートtetraphenylphosphoniumphenolate:TPPP30フェノール、0.4019g、0.63mmolを窒素雰囲気下加えた。前記モノマー/触媒混合物を5時間、265°Cで加熱し、真空レベルで10mmHgまで徐々に低下させた。前記還流冷却器を135°Cに加熱した後、105分後に120°Cに低下した。副生成物のフェノールを目盛り付き受入フラスコに回収した。5時間後、前記還流冷却器を閉じ、前記反応フラスコをガラス製ブリッジ管に接続し、150°Cに加熱した。第2段階の開始時に追加触媒2.0096gを前記反応器に加えた。前記反応を1時間、265°C/10mmHgに保ち、0.5時間290°Cに上昇させ、10分間、完全真空で300°Cに加熱した。前記生成物を室温に冷却し、淡褐色固体として単離した。特徴解析:GPCTHF:Mw14,600、Mn3700、PD3.95、Tg101°CMwの高いヒドロキシ末端オリゴマーの合成ヒドロキシ末端基を有し、実施例2よりも分子量が高いホスホン酸オリゴマーを、前記モノマーの化学量論および反応条件を変更して合成した。機械的スターラーを備え、2つの還流冷却器を連続接続した12Lステンレス鋼反応器に、窒素雰囲気下、2,2-ビス-4-ヒドロキシフェニルプロパン2,2-bis4-hydroxyphenylpropane:BPA、1870g、8.202mol、メチルホスホン酸ジフェニルdiphenylmethylphosphonate:DPP1695g、6.835mol、および触媒としてテトラフェニルホスホニウムフェノラートtetraphenylphosphoniumphenolate:TPPP30フェノール、0.585g、0.95mmolを加えた。前記モノマー/触媒混合物を5時間、265°Cで加熱し、真空レベルで4mmHgまで徐々に低下させた。上部および下部の還流冷却器はいずれも135°Cに加熱した。105分後、下部冷却器の温度を150°Cに上昇させ、上部冷却器は120°Cに低下させた。副生成物のフェノールを留去し、目盛り付き受入フラスコで回収した。5時間後、窒素雰囲気下、265°Cで前記生成物をステンレス鋼のブリッジを用いて6Lステンレス鋼反応器に移した。前記反応温度を300度に上昇させ、完全真空下0.5mmHg、1時間反応させた。蒸留塔を200°Cに設定した。前記生成物は前記反応器下部の押出器から液体窒素浴に押し出し、粗白色粉末として単離した。特徴解析:GPCTHF:Mw4400、Mn3000、Tg78°C、水酸基数37mgKOH/g。エポキシ末端ホスホン酸オリゴマーの合成:ヒドロキシ末端ホスホン酸オリゴマー実施例5とエポキシ樹脂ビスフェノールAのジグリシジルエーテルEpon828を反応性OH:エポキシ当量に基づき1:2の比で反応させた。前記エポキシ樹脂を加える前にまず、前記オリゴマーを140°Cで溶融させた。30分後、触媒として2-エチル-4-メチルイミダゾールを加え0.1phr、さらに1.5時間反応させた。前記生成物は室温で固体であり、MEKおよびTHFに溶解する。前記生成物のTHF中GPC結果:Mw4900、Mn3200。ホスホン酸ベースのプレポリマーの調製:ヒドロキシ末端ホスホン酸オリゴマーの50wt.溶液実施例5をDPP中、100°Cで6時間攪拌して調製した。前記溶液を室温に冷却し、わずかに黄色の透明な粘性液が得られた。ホスホン酸オリゴマーのDPP溶液を60:40オリゴマー:MDIの比でジイソシアン酸メチレンと反応させるとホスホン酸ベースのプレポリマーが得られた。ポリウレタン尿素コーティングのヒドロキシ末端オリゴマー:ポリウレタン尿素フィルムは、A側ジイソシアネートおよびB側ジアミンの組み合わせを可燃性検査用に事前準備した6インチ×18インチのコンクリート板に噴霧して調製したスキーム1。実施例8で調製されたプレポリマー60/40オリゴマー/MDIを50の負荷でA側に加えた。各コーティングの厚さは90ミル0.09インチとした。ポリウレタン尿素コーティングの難燃性FlameRetardant:FR挙動の検査FR検査はASTME-162の放射熱エネルギー源を用いた物質表面の可燃性を検査する標準的方法に準拠して行った。噴霧コーティングしたボードを放射パネルに向けてフレーム内に取りつけたが、上から下に向かって30度の角度で傾けた。6’’~7’’の炎を提供するように調節された点火用バーナーをサンプル上部の点火に用いる。試験中の物質を下に向けて燃焼し、結果は、前記サンプル上部から測定した3、6、9、12、および15インチ間隔の印で火炎伝播時間から測定した火炎伝播指数FlamespreadIndex:FSIとして記録した。前記燃焼サンプルの最大上昇温度は、並行に接続し、被験サンプル上のシートメタル層に取りつけた8個の熱電対により測定した。FSIは以下の式:Is=FsxQに由来し、Isは火炎伝播指数、Fsは火炎伝播係数、Qは熱発生係数である。ほとんどのモデル構築コードおよび全米防火協会の人命安全規範NFPANo.101が使用している火炎伝搬分類システムは以下の分類を含む。クラスAI-火炎伝播指数0~25クラスBII-火炎伝播指数26~75クラスCIII-火炎伝播指数76~100実施例9で調製されたホスホン酸-ポリオールを含むポリウレタン尿素コーティングのFSI検査の結果が表2に提供される。ビニル-ヒドロキシ末端オリゴマーの合成ビニルエステル、イソプロペニル末端基、およびヒドロキシ末端基を有するホスホン酸オリゴマーは、2段階の溶融縮合プロセスにより合成した。最初の段階は、機械的スターラーを備え、2つの還流冷却器を連続接続した12Lのステンレス鋼反応器で行った。この反応器に、2,2-ビス-4-ヒドロキシフェニルプロパン2,2-bis4-hydroxyphenylpropane:BPA、1800g、7.895mol、メチルホスホン酸ジフェニルdiphenylmethylphosphonate:DPP1305g、1.843mol、および触媒としてテトラフェニルホスホニウムフェノラートtetraphenylphosphoniumphenolate:TPPP30フェノール、5.1g、8.3mmolを窒素雰囲気下加えた。前記モノマー/触媒混合物を5時間、265°Cで加熱し、真空レベルで10mmHgまで徐々に低下させた。上部および下部の還流冷却器はいずれも135°Cに加熱した。105分後、下部冷却器の温度を150°Cに上昇させ、上部冷却器は120°Cに低下させた。副生成物のフェノールを留去し、目盛り付き受入フラスコで回収した。5時間後、窒素雰囲気下、265°Cで前記生成物をステンレス鋼のブリッジを用いて6Lステンレス鋼反応器に移した。前記反応は2時間、265°C/10mmHgで維持し、蒸留塔は150°Cとした。前記蒸留塔の温度を200°Cに上昇させ、1時間、完全真空0.5mmHgとした。前記生成物は前記反応器下部の押出器から液体窒素浴に押し出し、粗白色粉末として単離した。特徴解析:GPCTHF:Mw3100、Mn1600、Tg85°C、P9.1、水酸基数77mgKOH/g、MALDI-6ビニルエステル末端基。"